(57)【要約】  ここに開示されるのは、複数のヒドロキシル置換基を有する脂肪酸エステルおよび複数のヒドロキシル置換基を有する脂肪酸アミドから選択される成分を含む静電インク組成物である。また、スクラッチオフ構造およびその製造方法もここに開示される。【特許請求の範囲】
【請求項１】
複数のヒドロキシル置換基を有する脂肪酸エステルおよび複数のヒドロキシル置換基を有する脂肪酸アミドから選択される成分を含む静電インク組成物。
【請求項２】
静電インクは透明静電インクである、請求項１の静電インク組成物。
【請求項３】
複数のヒドロキシル置換基を有する脂肪酸エステルおよび複数のヒドロキシル置換基を有する脂肪酸アミドから選択される成分は静電インク組成物の固形分の少なくとも１重量％を構成する、請求項１の静電インク組成物。
【請求項４】
複数のヒドロキシル置換基を有する脂肪酸エステルおよび複数のヒドロキシル置換基を有する脂肪酸アミドから選択される成分は、静電インク組成物の固形分の３０重量％またはそれ未満を構成する、請求項１の静電インク組成物。
【請求項５】
複数のヒドロキシル置換基を有する脂肪酸エステルおよび複数のヒドロキシル置換基を有する脂肪酸アミドから選択される成分は、４から４０の炭素原子を含有する炭素鎖を含む、請求項１の静電インク組成物。
【請求項６】
複数のヒドロキシル置換基を有する脂肪酸エステルおよび複数のヒドロキシル置換基を有する脂肪酸アミドから選択される成分は、飽和脂肪酸、不飽和脂肪酸、直鎖脂肪酸、分岐鎖脂肪酸、環状脂肪酸、またはこれらの混合物を含み、またはこれらから誘導される、請求項１の静電インク組成物。
【請求項７】
脂肪酸エステルは複数の脂肪酸とポリオールのエステル化生成物であり、ここで複数の脂肪酸は同一または相互に異なっていてよい、請求項１の静電インク組成物。
【請求項８】
脂肪酸エステルは、モノグリセリド、ジグリセリドまたはトリグリセリドである、請求項１の静電インク組成物。
【請求項９】
脂肪酸エステルはジグリセリドまたはトリグリセリドであり、各々の脂肪酸鎖は少なくとも１つのヒドロキシル置換基を含む、請求項８の静電インク組成物。
【請求項１０】
複数のヒドロキシル置換基を有する脂肪酸エステルおよび複数のヒドロキシル置換基を有する脂肪酸アミドから選択される成分は硬化ヒマシ油を含む、請求項１の静電インク組成物。
【請求項１１】
ａ.樹脂；
ｂ.キャリア液体；および
ｃ.チャージディレクタおよび／またはチャージアジュバント
をさらに含む、請求項１の静電インク組成物。
【請求項１２】
樹脂は酸性側基を有する熱可塑性樹脂である、請求項１１の静電インク組成物。
【請求項１３】
スクラッチオフ構造の製造方法であって：
ａ.上側に情報を表示する第１の層を有する基材、および第１の層を覆う第２の層を提供し、第２の層はポリマーフィルムを含み実質的に透明であり；
ｂ.第２の層上に第３の層を静電印刷し、第３の層は透明な静電インクを含み、ここで透明な静電インクは複数のヒドロキシル置換基を有する脂肪酸エステルおよび複数のヒドロキシル置換基を有する脂肪酸アミドから選択される成分を含み；そして
ｃ.第３の層上に第４の層を配置し、第４の層が着色されていることを含む、方法。
【請求項１４】
以下の層を順次含むスクラッチオフ構造：
ａ.上側に情報を表示する第１の層を有する基材；
ｂ.ポリマーフィルムを含み実質的に透明である第２の層：
ｃ.透明な静電インクを含む第３の層、ここで透明な静電インクは複数のヒドロキシル置換基を有する脂肪酸エステルおよび複数のヒドロキシル置換基を有する脂肪酸アミドから選択される成分を含み；そして
ｄ.第４の層、ここで第４の層は着色されている。
【請求項１５】
複数のヒドロキシル置換基を有する脂肪酸エステルおよび複数のヒドロキシル置換基を有する脂肪酸アミドから選択される成分は硬化ヒマシ油を含む、請求項１４のスクラッチオフ構造。
【発明の詳細な説明】
【背景技術】
【０００１】
スクラッチオフ(擦り取り)構造は、情報を含む層と、その情報を覆い隠しており、その情報を露呈させるように擦り取ることができるが、典型的には通常の擦過に対して耐性のある被覆層とを有する物体でありうる。スクラッチオフ構造の集合中において、情報には種々のものがあり、またそれらは、ゲーム目的(例えば宝くじゲームで使用されるスクラッチカード)または認証目的(例えば銀行カード)といった、多くの目的で使用することができる。
【図面の簡単な説明】
【０００２】
図１は、層が擦り取られる前(ａ)および後(ｂ)の、スクラッチオフ構造の例の断面を概略的に示している。
【０００３】
図２(ａ)から(ｃ)は概略的に、スクラッチオフ構造が作成され、次いで一部が擦り取られて情報が露呈される例を示している。
【０００４】
図３は、実施例３におけるテーバー装置を使用することによる、擦過性テストの結果を示している。
【０００５】
図４は、実施例４における擦過性テストの結果を示している。
【発明を実施するための形態】
【０００６】
本開示が開示され説明される前に、本開示は、ここで開示される特定の組成物、プロセス工程および材料に限定されるものではないことが理解されよう。なぜならそうしたプロセス工程および材料は、ある程度変動してよいからである。また、ここで使用される術語は、特定の実施形態を説明する目的で用いられていることが理解されよう。それらの術語は限定的であることを意図したものではないが、それは範囲は添付の請求項およびその均等物によって限定されることが意図されたものだからである。
【０００７】
本明細書および添付の請求項において使用されるところでは、「１つの」、「ある」および「その」といった単数形は、文脈が別途明記していない限り、複数形への参照を含んでいることに留意されたい。
【０００８】
本願で使用するところでは、「キャリア流体」、「キャリア液体」、「キャリア」または「キャリアビヒクル」は、顔料粒子(存在する場合)、熱可塑性樹脂、チャージディレクタおよび他の添加剤といった、固体成分を分散させて、液体静電組成物または電子写真組成物を形成可能な流体を参照している。キャリア液体は、界面活性剤、共溶媒、粘度調節剤、および／または他の考えられる成分といった、各種の異なる剤の混合物を含んでよい。
【０００９】
本願で使用するところでは、「静電インク組成物」または「液体電子写真組成物」は一般に、電子写真印刷プロセスと呼ばれることもある静電印刷プロセスに使用するのに典型的に適した、インク組成物を参照している。それは熱可塑性樹脂を含む粒子を含有してよい。剥離添加剤を含む静電インク組成物(本願で記載する第３の層を形成するのに使用される透明な静電インク組成物であってよい)および／または着色された静電インク組成物(本願で記載する第４の層を形成するのに使用されてよい)は、液体静電インク組成物であってよく、そこにおいて樹脂を含む粒子は、キャリア液体中に懸濁されている。透明および／または着色静電インク組成物は乾式トナーの形態であってよく、そこにおいてトナー粒子は乾燥した、しかし流動性の形態にある。着色静電インク組成物において、粒子はさらに着色剤を含んでよい。透明な静電インク組成物においては、粒子は着色剤を欠いており、または実施的に欠いていてよいが、本願で記載するところの剥離添加剤をさらに含んでよい。樹脂を含む粒子は典型的には、電場において帯電されまたは帯電を発現することが可能であり、かくして電気泳動挙動を示す。表面上に樹脂を有する顔料粒子に電荷を付与するために、チャージディレクタが存在していてよい。
【００１０】
本願で使用するところでは、「コポリマー」は、少なくとも２つのモノマーから重合されたポリマーを参照している。
【００１１】
本願で使用するところでは、「メルトフローレート」は一般に、特定の温度および負荷において規定の大きさのオリフィスを介して樹脂が押し出される速度を参照しており、通常は温度／負荷、例えば１９０℃／２.１６ｋｇのように報告される。フローレートは、材料のグレードを差別化し、または成形の結果としての材料の劣化の尺度をもたらすために使用可能である。本開示において、「メルトフローレート」は当技術分野で既知の、ＡＳＴＭＤ１２３８−０４ｃの押し出し式プラストメーターによる熱可塑性樹脂のメルトフローレートの標準試験法に従って測定される。特定のポリマーのメルトフローレートが特定された場合、特に明記しない限り、それは組成物の他の成分のいずれをも含まない、そのポリマー単独でのメルトフローレートである。
【００１２】
本願で使用するところでは、「酸性度」、「酸価数」または「酸価」は、材料の１グラムを中和する水酸化カリウム(ＫＯＨ)の質量をミリグラムで参照している。ポリマーの酸性度は標準的な技法によって、例えばＡＳＴＭＤ１３８６に記載のようにして測定可能である。特定のポリマーの酸性度が特定された場合、特に明記しない限り、それは液体トナー組成物の他の成分のいずれをも含まない、そのポリマー単独での酸性度である。
【００１３】
本願で使用するところでは、「溶融粘度」は一般に、所与の剪断応力または剪断速度における、剪断速度に対する剪断応力の比を参照する。試験は一般的に、キャピラリーレオメーターを用いて行われる。レオメーターのバレル内に充填したプラスチックが加熱され、プランジャーを用いてダイから押し出される。装置に応じて、プランジャーは一定の力または一定の速度のいずれかで押し下げられる。系の動作が定常状態に達したら、測定値を求める。行われている一つの方法は、技術的に公知のように１４０℃におけるブルックフィールド粘度を測定することであり、単位はｍＰａ・ｓまたはセンチポイズである。代替的には、溶融粘度はレオメーター、例えばThermal Analysis Instrumentsから商業的に入手可能なＡＲ−２０００レオメーターを用いて：２５ｍｍスチール製プレートの標準的なスチール平行プレートの幾何学的配置を使用し、プレート上のプレートの等温流動を１２０℃、０.０１Ｈｚの剪断速度で求めることによって測定可能である。特定のポリマーの溶融粘度が特定された場合、特に明記しない限り、それは静電組成物の他の成分のいずれをも含まない、そのポリマー単独での溶融粘度である。
【００１４】
本願では特定のモノマーが、ポリマーの特定の重量％を構成するものとして記載されうる。これは、ポリマー中でそのモノマーから形成される繰り返し単位が、ポリマーのその重量％を構成することを示している。
【００１５】
本願において標準試験が言及される場合、特に明記しない限り、参照される試験のバージョンは、本件特許出願の出願時に最も近いものである。
【００１６】
本願で使用するところでは、「静電印刷」または「電子写真印刷」は一般に、光イメージング基材から直接に、または中間転写部材を介して間接的に、印刷基材に対して転写されるイメージを提供するプロセスを参照している。かくしてイメージは、それが適用された光イメージング基材に実質的に吸収されるものではない。また「電子写真プリンター」または「静電プリンター」は一般に、上記したような電子写真印刷または静電印刷を実行することのできるプリンターを参照している。「液体電子写真印刷」または「液体静電印刷」は、特定の種類の電子写真印刷であり、そこでは電子写真プロセスに、粉末状トナーではなく液体インクが用いられる。静電印刷プロセスは、静電インク組成物に電界、例えば５０〜４００Ｖ／μｍまたはより大きな、幾つかの例では６００〜９００Ｖ／μｍまたはより大きな電場勾配を有する電界をかけることを含んでよい。
【００１７】
本願で使用するところでは、「ＮＶＳ」は「不揮発性固形分(non-volatile solids)」の略語である。
【００１８】
本開示で使用するところでは、用語「約」は、ある所与の値が端点より少し上でもまたは少し下でもよいと規定することにより、数値範囲の端点に柔軟性を提供するために使用され、試験方法や試験装置における変動を許容する。この用語の柔軟性の度合いは、具体的な変数によって定まる可能性があり、また経験および本願における関連記載に基づいて決定を行う当業者の知識の範囲内にある。
【００１９】
本願で使用するところでは、便宜上、複数の品目、構成要素、組成要素、および／または物質は、一般的なリストで提示されてよい。しかしながらこうしたリストは、羅列された各々の要素が別々に、唯一の要素として個々に識別されているかのように解釈されるべきである。よって、逆の表示がなければ、こうしたリストの個々の要素のどれも、それらが共通の群に提示されていることのみをもって、同じリストの任意の他の要素の事実上の均等物として解釈されるべきではない。
【００２０】
本願において、濃度、量、および他の数値データは、範囲形式で表現または提示されてよい。そうした範囲形式は、単に便宜上と簡潔さのために使用されるものであり、よって範囲の限界として明確に示された数値だけでなく、その範囲内に包含される全ての個々の数値または部分範囲をも、あたかも各々の数値および部分範囲が明示的に示されているかのようにして含むよう、柔軟に解釈されるべきであることが理解されよう。例を示せば、「約１重量％から約５重量％」の数値範囲は、明示的に示された約１重量％から約５重量％の値だけを含むようにではなく、示された範囲内の個々の値および部分範囲をも含むように解釈されるべきである。よって、この数値範囲に含まれるものは、２、３.５、および４といった個別の値と、１〜３、２〜４、および３〜５等といった部分範囲である。これと同じ原則が、単一の数値を示す範囲に対しても適用される。さらにまた、このような解釈は、範囲の広さや記述されている特性とは無関係に適用されるべきである。
【００２１】
本願で使用するところでは、特に明記しない限り、重量％の値はインク組成物中での固形分の重量対重量(ｗ／ｗ)の百分率を参照し、存在するどのようなキャリア流体の重量をも含まないものとして理解される。
【００２２】
特に明記しない限り、本願に記載したいずれの特徴も、本願に記載の任意の側面または任意の他の特徴と組み合わせることができる。
【００２３】
本願において、静電インク組成物が開示される。この静電インク組成物は：
複数のヒドロキシル置換基を有する脂肪酸エステルおよび複数のヒドロキシル置換基を有する脂肪酸アミドから選択される成分を含んでよい。
【００２４】
本願においてはまた、スクラッチオフ構造の製造方法が開示される。この方法は：
上側に情報を表示する第１の層を有する基材、および第１の層を覆う第２の層を提供し、第２の層はポリマーフィルムを含み実質的に透明であり；
第２の層上に第３の層を静電印刷し、第３の層は透明または着色された静電インクであってよい静電インクを含み、ここで静電インクは複数のヒドロキシル置換基を有する脂肪酸エステルおよび複数のヒドロキシル置換基を有する脂肪酸アミドから選択される成分を含み；そして幾つかの例において、
第３の層上に第４の層を配置し、第４の層が着色されていることを含んでよい。
【００２５】
本願において、スクラッチオフ構造が開示される。このスクラッチオフ構造は、以下の層を順に含んでよい：
上側に情報を表示する第１の層を有する基材；
ポリマーフィルムを含み実質的に透明である第２の層；
透明または着色された静電インクであってよい静電インクを含む第３の層、ここで静電インクは複数のヒドロキシル置換基を有する脂肪酸エステルおよび複数のヒドロキシル置換基を有する脂肪酸アミドから選択される成分を含み；そして幾つかの例において、
第４の層、ここで第４の層は着色されている。
【００２６】
本願においてまた開示されているのは、スクラッチオフ構造の集合である。幾つかの例において、スクラッチオフ構造の少なくとも幾つかは以下の層を順に含んでいる：
上側に情報を表示する第１の層を有する基材；
ポリマーフィルムを含み実質的に透明である第２の層；
透明または着色された静電インクであってよい静電インクを含む第３の層、ここで静電インクは複数のヒドロキシル置換基を有する脂肪酸エステルおよび複数のヒドロキシル置換基を有する脂肪酸アミドから選択される成分を含み；そして幾つかの例において、
第４の層、ここで第４の層は着色されており、そして、
少なくとも２つのスクラッチオフ構造の第１の層の情報は相互に異なっている。
【００２７】
本開示は、スクラッチオフ構造に使用可能な静電インク組成物、および静電インク組成物を使用してスクラッチオフ構造を製造する方法、並びにそれにより形成される新規なスクラッチオフ構造に関する。静電インク組成物の例は、非常に効果的なスクラッチカードおよび他のスクラッチオフ構造を製造することを可能にする。幾つかの例は、可変の情報、透明静電インク、および上を覆う着色層の全てを静電印刷を用いて印刷することを可能にし、スクラッチカードの製造を非常に迅速で効率的なものとする。透明静電インク中に特定の添加剤、すなわち複数のヒドロキシル置換基を有する脂肪酸エステルおよび複数のヒドロキシル置換基を有する脂肪酸アミドから選択される成分を含有させると、透明静電インクとポリマーフィルムの間の接着が低減される。この接着は、透明静電インクおよび上を覆う層(単数または複数)をスクラッチ(引っ掻き)によって除去することが許容される程度に十分弱いが、しかし穏やかな擦過(例えば構造体を積み重ねたり取り扱ったりする際の)では透明静電インクおよび上を覆う層が除去されない程度に十分強いことが見出されている。
【００２８】
静電インク組成物
静電インク組成物は、複数のヒドロキシル置換基を有する脂肪酸エステルおよび複数のヒドロキシル置換基を有する脂肪酸アミドから選択される成分を含んでいる。静電インク組成物は、着色剤を含んでも含まなくてもよい。幾つかの例では、静電インク組成物は着色剤を含み、それはブラック、マゼンタ、シアン、イエロー、およびホワイトの着色剤から選択される着色剤であってよい。
【００２９】
幾つかの例では静電インク組成物は液体静電インク組成物である。幾つかの例では、液体静電インク組成物は：
樹脂；
キャリア液体；および
幾つかの例ではチャージディレクタおよび／またはチャージアジュバントを含んでよい。
【００３０】
静電インク組成物は、透明な静電インク組成物であってよい。透明な静電インクは、透明静電インク組成物とも称されてよく、熱可塑性樹脂を含んでよい。これはさらに、チャージアジュバントおよび／またはチャージディレクタを含んでよい。透明静電インク組成物は顔料を含有せず、または顔料を実質的に欠いており、従って顔料不含組成物または実質的に顔料不含組成物である。透明静電インク組成物は他の場合には、無色静電インク組成物またはデジタル印刷用無色ワニスと称されてよい。透明静電インク組成物は、固形分の５重量％またはそれ未満の着色剤、幾つかの例では固形分の３重量％またはそれ未満の着色剤、幾つかの例では固形分の１重量％またはそれ未満の着色剤を含んでよい。「着色剤」は、インク組成物に色を付与する材料であってよい。本願で使用するところでは、「着色剤」には顔料および染料、例えばブラック、マゼンタ、シアン、イエロー、およびホワイトのような色をインクに付与するものが含まれる。本願で使用するところでは、「顔料」には一般に、着色顔料、磁性粒子、アルミナ、シリカ、および／または他のセラミックスまたは有機金属が含まれる。かくして、本件の説明は基本的には着色顔料の使用について例証するが、用語「顔料」はより一般的に、着色顔料だけでなく、有機金属、フェライト、セラミックス、およびその他といった他の顔料をも記述するために使用可能である。
【００３１】
熱可塑性樹脂であってよい樹脂と、複数のヒドロキシル置換基を有する脂肪酸エステルおよび複数のヒドロキシル置換基を有する脂肪酸アミドから選択される成分は合わせて、静電インク組成物の固形分の少なくとも８５重量％、幾つかの例では静電インク組成物の固形分の少なくとも９０重量％、幾つかの例では静電インク組成物の固形分の９５重量％を構成してよい。
【００３２】
複数のヒドロキシル置換基を有する脂肪酸エステルおよび複数のヒドロキシル置換基を有する脂肪酸アミドから選択される成分は、静電インク組成物の固形分の少なくとも１重量％、幾つかの例では固形分の少なくとも２重量％、幾つかの例では固形分の少なくとも３重量％、幾つかの例では固形分の少なくとも５重量％、幾つかの例では静電インク組成物の固形分の少なくとも７重量％を構成してよい。
【００３３】
複数のヒドロキシル置換基を有する脂肪酸エステルおよび複数のヒドロキシル置換基を有する脂肪酸アミドから選択される成分は、静電インク組成物の固形分の３０重量％またはそれ未満、幾つかの例では固形分の２５重量％またはそれ未満、幾つかの例では固形分の２０重量％またはそれ未満、幾つかの例では固形分の１８重量％またはそれ未満、幾つかの例では静電インク組成物の固形分の１７重量％またはそれ未満を構成してよい。
【００３４】
複数のヒドロキシル置換基を有する脂肪酸エステルおよび複数のヒドロキシル置換基を有する脂肪酸アミドから選択される成分は、静電インク組成物の固形分の１重量％から３０重量％、幾つかの例では３重量％から３０重量％、幾つかの例では５重量％から３０重量％、幾つかの例では５重量％から２５重量％、幾つかの例では静電インク組成物の固形分の５重量％から２０重量％、幾つかの例では静電インク組成物の固形分の５重量％から１５重量％、幾つかの例では静電インク組成物の固形分の５重量％から１０重量％、幾つかの例では静電インク組成物の固形分の１０重量％から２０重量％、幾つかの例では静電インク組成物の固形分の１５重量％から２０重量％を構成してよい。
【００３５】
複数のヒドロキシル置換基を有する脂肪酸エステルおよび複数のヒドロキシル置換基を有する脂肪酸アミドから選択される成分を含有する静電インク組成物はさらに、界面活性剤、粘度調節剤、乳化剤およびその他といった、少なくとも１つの添加剤を含んでよい。
【００３６】
複数のヒドロキシル置換基を有する脂肪酸エステルまたは脂肪酸アミド
静電インク組成物は、複数のヒドロキシル置換基を有する脂肪酸エステルおよび複数のヒドロキシル置換基を有する脂肪酸アミドから選択される成分を含んでいる。幾つかの例では、静電インク組成物は複数のヒドロキシル置換基を有する脂肪酸エステルを含む。幾つかの例では、静電インク組成物は複数のヒドロキシル置換基を有する脂肪酸アミドを含む。簡潔さのために、「複数のヒドロキシル置換基を有する脂肪酸エステルおよび複数のヒドロキシル置換基を有する脂肪酸アミドから選択される成分」を本願では剥離添加剤とも称することにする。幾つかの例では、剥離添加剤は脂肪酸エステルの混合物および／または脂肪酸アミドの混合物を含んでよい。幾つかの例では、脂肪酸エステルの混合物は植物油、例えばヒマシ油から誘導されてよい。
【００３７】
幾つかの例では、複数のヒドロキシル置換基は少なくとも２つのヒドロキシル置換基、幾つかの例では少なくとも３つのヒドロキシル置換基を含んでよい。
【００３８】
幾つかの例では、脂肪酸エステルまたは脂肪酸アミドは、４から４０の炭素原子、幾つかの例では４から２８の炭素原子、幾つかの例では６から２６の炭素原子、幾つかの例では１０から２４の炭素原子、幾つかの例では１２から２０の炭素原子、幾つかの例では１４から２０の炭素原子を含む、少なくとも１つの炭素鎖を含む。
【００３９】
幾つかの例では、脂肪酸エステルまたは脂肪酸アミドは飽和または不飽和脂肪酸を含み、またはこれらから誘導されてよく(例えばこれらのエステル化またはアミド化により形成される)、すなわち脂肪酸エステルまたは脂肪酸アミドは飽和または不飽和炭素鎖を含んでよい。幾つかの例では、脂肪酸エステルまたは脂肪酸アミドは飽和脂肪酸を含み、またはこれから誘導されてよく(例えばそのエステル化またはアミド化により形成される)、すなわち飽和炭素鎖を含んでよい。
【００４０】
幾つかの例では、脂肪酸エステルまたは脂肪酸アミドは、直鎖、分岐鎖、または環状脂肪鎖を含み、またはこれらから誘導されてよく(例えばこれらのエステル化またはアミド化により形成される)、すなわち直鎖、分岐鎖または環状の炭素鎖を有してよい。幾つかの例では、脂肪酸エステルまたは脂肪酸アミドは、直鎖または分岐鎖脂肪酸を含み、またはこれらから誘導されてよい(例えばこれらのエステル化またはアミド化により形成される)。幾つかの例では、脂肪酸エステルまたは脂肪酸アミドは、直鎖脂肪酸を含み、またはこれから誘導されてよい(例えばそのエステル化またはアミド化により形成される)。
【００４１】
幾つかの例では、脂肪酸エステルは、少なくとも１つの脂肪酸とアルコールとのエステル化によって生成可能である。幾つかの例では、脂肪酸エステルは、複数の脂肪酸とポリオールとのエステル化によって生成可能である。幾つかの例では、脂肪酸エステルは、２つの脂肪酸と、少なくとも２つのヒドロキシル基を有するアルコールとのエステル化によって生成可能である。幾つかの例では、脂肪酸エステルは、３つの脂肪酸と、少なくとも３つのヒドロキシル基を有するアルコールとのエステル化によって生成可能である。
【００４２】
幾つかの例では、脂肪酸エステルは複数の脂肪酸を含みまたはこれらから誘導されてよく、脂肪酸は同一であるかまたは異なってよい。換言すれば、それぞれの脂肪酸エステル分子は、少なくとも２つの異なる種類の炭素鎖を含んでよく、その各々は異なる脂肪酸から誘導される。
【００４３】
幾つかの例では、脂肪酸エステルはグリセリドであってよく、幾つかの例ではモノグリセリド、ジグリセリド、またはトリグリセリドであってよい。幾つかの例では、脂肪酸エステルはジグリセリドまたはトリグリセリドである。幾つかの例では、脂肪酸エステルはトリグリセリドである。
【００４４】
幾つかの例では、複数のヒドロキシル置換基の各々は、１つの炭素鎖上にある置換基であってよい。換言すれば、幾つかの例では、脂肪酸エステルまたは脂肪酸アミドは、複数のヒドロキシル置換基を有する炭素鎖を含んでいてよい。
【００４５】
幾つかの例では、複数のヒドロキシル置換基の各々は、異なる炭素鎖上にある置換基であってよい。換言すれば、幾つかの例では、脂肪酸エステルまたは脂肪酸アミドは複数の炭素鎖を含んでよく、そのうち少なくとも２つは各々に、少なくとも１つのヒドロキシル置換基を有する。
【００４６】
幾つかの例では、脂肪酸エステルはジグリセリドまたはトリグリセリドであり、同じ分子上にある脂肪酸鎖(すなわち脂肪酸の炭素鎖)の各々は、同一でも異なっていてもよい。幾つかの例では、脂肪酸エステルはジグリセリドまたはトリグリセリドであり、脂肪酸鎖(すなわち脂肪酸の炭素鎖)の各々は、少なくとも１つのヒドロキシル置換基を含む。幾つかの例では、脂肪酸エステルはジグリセリドまたはトリグリセリドであり、脂肪酸鎖の各々は１つのヒドロキシル置換基を含む。
【００４７】
幾つかの例では、脂肪酸エステルは、飽和または不飽和脂肪酸から形成されたモノグリセリド、ジグリセリドまたはトリグリセリドである。幾つかの例では、脂肪酸エステルは、飽和脂肪酸から形成されたモノグリセリド、ジグリセリドまたはトリグリセリドである。
【００４８】
幾つかの例では、脂肪酸エステルはモノグリセリド、ジグリセリドまたはトリグリセリドであり、直鎖、分岐鎖、環状脂肪酸、またはこれらの混合物を含むか、またはこれらから誘導されてよい。幾つかの例では、脂肪酸エステルはモノグリセリド、ジグリセリドまたはトリグリセリドであり、直鎖または分岐鎖脂肪酸、またはこれらの混合物を含むか、またはこれらから誘導されてよい。幾つかの例では、脂肪酸エステルはモノグリセリド、ジグリセリドまたはトリグリセリドであり、直鎖脂肪酸を含むか、またはそれから誘導されてよい。
【００４９】
幾つかの例では、脂肪酸エステルはエステル化されたモノヒドロキシ脂肪酸を含んでよい。幾つかの例では、脂肪酸エステルはエステル化されたジヒドロキシ脂肪酸を含んでよい。
【００５０】
幾つかの例では、脂肪酸エステルはエステル化されたモノヒドロキシ脂肪酸を含んでよく、ここで脂肪酸は、ヒドロキシカプリル酸、ヒドロキシカプリン酸、ヒドロキシラウリン酸、ヒドロキシミリスチン酸、ヒドロキシパルミチン酸、ヒドロキシステアリン酸、ヒドロキシアラキジン酸、ヒドロキシベヘン酸、ヒドロキシセロチン酸から選択されてよく；そして幾つかの例では、エステル化された脂肪酸はジグリセリドまたはトリグリセリド、すなわちそれぞれグリセリンと２つの脂肪酸または３つの脂肪酸とのエステルであってよい。幾つかの例では、脂肪酸エステルはエステル化されたジヒドロキシ脂肪酸を含んでよく、脂肪酸はジヒドロキシカプリル酸、ジヒドロキシカプリン酸、ジヒドロキシラウリン酸、ジヒドロキシミリスチン酸、ジヒドロキシパルミチン酸、ジヒドロキシステアリン酸、ジヒドロキシアラキジン酸、ジヒドロキシベヘン酸、ジヒドロキシセロチン酸から選択されてよく；そして幾つかの例では、エステル化された脂肪酸はモノグリセリド、ジグリセリドまたはトリグリセリド、すなわちそれぞれグリセリンと１つの脂肪酸とのエステル、グリセリンと２つの脂肪酸とのエステル、またはグリセリンと３つの脂肪酸とのエステルであってよい。
【００５１】
幾つかの例では、脂肪酸エステルは、リシノール酸、１２−ヒドロキシステアリン酸(すなわち水素化されたリシノール酸)、１０−ヒドロキシステアリン酸、３−ヒドロキシステアリン酸、１２−ヒドロキシラウリン酸、１６−ヒドロキシパルミチン酸、２−ヒドロキシパルミチン酸または３−ヒドロキシパルミチン酸から選択される脂肪酸のエステルを含んでよく、そして幾つかの例では、エステル化された脂肪酸はジグリセリドまたはトリグリセリド、すなわちそれぞれグリセリンと２つの脂肪酸とのエステルまたはグリセリンと３つの脂肪酸のエステルであってよい。幾つかの例では、脂肪酸エステルは、９,１０−ジヒドロキシステアリン酸、９,１２−ジヒドロキシステアリン酸から選択されてよく、そして幾つかの例では、エステル化された脂肪酸はモノグリセリド、ジグリセリド、またはトリグリセリド、すなわちそれぞれグリセリンと１つの脂肪酸とのエステル、グリセリンと２つの脂肪酸とのエステル、またはグリセリンと３つの脂肪酸とのエステルであってよい。幾つかの例では、脂肪酸エステルはこれらのエステル化された脂肪酸の任意の混合物を含んでよい。
【００５２】
幾つかの例では、脂肪酸エステルはエステル化された飽和ヒドロキシ脂肪酸を含んでよく、ここでヒドロキシ脂肪酸は、２−ヒドロキシ吉草酸、２−ヒドロキシカプロン酸、６−ヒドロキシカプロン酸、２−ヒドロキシエナント酸、７−ヒドロキシエナント酸、２−ヒドロキシカプリル酸、３−ヒドロキシカプリル酸、８−ヒドロキシカプリル酸、２−ヒドロキシペラルゴン酸、３−ヒドロキシペラルゴン酸、９−ヒドロキシペラルゴン酸、２−ヒドロキシカプリン酸、３−ヒドロキシカプリン酸、１０−ヒドロキシカプリン酸、２−ヒドロキシウンデカン酸、３−ヒドロキシウンデカン酸、１１−ヒドロキシウンデカン酸、２−ヒドロキシラウリン酸、３−ヒドロキシラウリン酸、１２−ヒドロキシラウリン酸、２−ヒドロキシトリデカン酸、３−ヒドロキシトリデカン酸、１３−ヒドロキシトリデカン酸、２−ヒドロキシミリスチン酸、３−ヒドロキシミリスチン酸、１４−ヒドロキシミリスチン酸、２−ヒドロキシペンタデカン酸、３−ヒドロキシペンタデカン酸、１５−ヒドロキシペンタデカン酸、２−ヒドロキシパルミチン酸、３−ヒドロキシパルミチン酸、１６−ヒドロキシパルミチン酸、２−ヒドロキシマルガリン酸、３−ヒドロキシマルガリン酸、１７−ヒドロキシマルガリン酸、２−ヒドロキシステアリン酸、３−ヒドロキシステアリン酸、４−ヒドロキシステアリン酸、５−ヒドロキシステアリン酸、６−ヒドロキシステアリン酸、７−ヒドロキシステアリン酸、８−ヒドロキシステアリン酸、９−ヒドロキシステアリン酸、１０−ヒドロキシステアリン酸、１１−ヒドロキシステアリン酸、１２−ヒドロキシステアリン酸、１３−ヒドロキシステアリン酸、１４−ヒドロキシステアリン酸、１５−ヒドロキシステアリン酸、１６−ヒドロキシステアリン酸、１７−ヒドロキシステアリン酸、１８−ヒドロキシステアリン酸、２−ヒドロキシノナデカン酸、３−ヒドロキシノナデカン酸、１９−ヒドロキシノナデカン酸、２−ヒドロキシアラキン酸、３−ヒドロキシアラキン酸、２０−ヒドロキシアラキン酸、３−ヒドロキシヘンイコサノン酸、２１−ヒドロキシヘンイコサノン酸、２−ヒドロキシベヘン酸、３−ヒドロキシベヘン酸、３−ヒドロキシルトリコサノン酸、２−ヒドロキシリグノセリン、３−ヒドロキシリグノセリン、２−ヒドロキシヘキサコサン酸、２−ヒドロキシトリアコンタン酸、２−ヒドロキシテトラトリアコンタン酸、２−メチル−２−ヒドロキシエナント酸、２−メチル−３−ヒドロキシペラルゴン酸、３−メチル−３−ヒドロキシペラルゴン酸、２−メチル−３−ヒドロキシカプリン酸、２−メチル−３−ヒドロキシウンデカン酸、３−メチル−３−ヒドロキシウンデカン酸、２−メチル−２−ヒドロキシラウリン酸、２−メチル−３−ヒドロキシラウリン酸、２−メチル−２−ヒドロキシトリデカン酸、２−メチル−３−ヒドロキシトリデカン酸、３−メチル−３−ヒドロキシトリデカン酸、２−メチル−２−ヒドロキシミリスチン酸、２−メチル−３−ヒドロキシミリスチン酸、２−メチル−２−ヒドロキシペンタデカン酸、２−メチル−３−ヒドロキシペンタデカン酸、３−メチル−３−ヒドロキシペンタデカン酸、２−メチル−２−ヒドロキシパルミチン酸、２−メチル−２−ヒドロキシマルガリン酸、２−メチル−３−ヒドロキシマルガリン酸、３−メチル−３−ヒドロキシマルガリン酸、２−メチル−２−ヒドロキシステアリン酸、２−メチル−２−ヒドロキシノナデカン酸、２−メチル−２−ヒドロキシノナデカン酸、および３−メチル−３−ヒドロキシノナデカン酸から選択されてよく、そして幾つかの例では、エステル化された脂肪酸はモノグリセリド、ジグリセリド、またはトリグリセリド、すなわちそれぞれグリセリンと１つの脂肪酸とのエステル、グリセリンと２つの脂肪酸とのエステル、またはグリセリンと３つの脂肪酸とのエステルであってよい。
【００５３】
幾つかの例では、脂肪酸エステルは植物油または水素化された植物油を含んでよい。幾つかの例では、脂肪酸エステルは、ヒマシ油またはキャスターオイル、レスケロール油、コスモス油、およびこれらの水素化(硬化)油から選択されてよい。幾つかの例では、脂肪酸エステルは硬化ヒマシ油を含んでよい。
【００５４】
幾つかの例では、脂肪酸アミドは１級アミド、２級アミド、または３級アミドであってよい。幾つかの例では、脂肪酸アミドは２級アミドまたは３級アミドであってよい。幾つかの例では、脂肪酸アミドはセラミドであってよい。
【００５５】
複数のヒドロキシル置換基を有する脂肪酸エステルおよび複数のヒドロキシル置換基を有する脂肪酸アミドから選択される成分は、硬化ヒマシ油のような複数のヒドロキシル置換基を有する脂肪酸エステルと、１,２−エタンジアミン、１,３−プロパンジアミンおよび１,６−ヘキサンジアミンから選択されてよい脂肪族ジアミンのようなアミンとの間での反応から得られる反応生成物であってよい。
【００５６】
液体キャリア
幾つかの例では、例えば印刷時に、剥離添加剤を含む静電インク組成物および／または第４の層の着色静電インク組成物は、液体キャリアを含有する。剥離添加剤を含む静電インク組成物(透明静電インク組成物であってよい)用の液体キャリアおよび着色静電インク組成物用の液体キャリアは、相互に同一であってよく、または相互に異なっていてよい。一般に、液体キャリアは静電インク組成物中の他の成分についての分散媒として作用しうる。例えば、液体キャリアは、炭化水素、シリコーンオイル、植物油、およびその他を含み、またはそれらでありうる。液体キャリアは、限定するものではないが、トナー粒子用の媒体として使用することのできる、絶縁性で非極性および非水性の液体を含むことができる。液体キャリアは、約１０９オームセンチメートルを超える抵抗率を有する化合物を含むことができる。液体キャリアは、約５未満、幾つかの例では約３未満の誘電率を有してよい。液体キャリアは、限定するものではないが、炭化水素を含むことができる。炭化水素は、限定するものではないが、脂肪族炭化水素、異性化脂肪族炭化水素、分岐鎖脂肪族炭化水素、芳香族炭化水素、およびこれらの組み合わせを含み得る。キャリア液体の例には、脂肪族炭化水素、イソパラフィン系化合物、パラフィン系化合物、脱芳香族炭化水素化合物、および類似物が含まれるが、これらに限定されるものではない。特に、キャリア液体は、Ｉｓｏｐａｒ−ＧＴＭ、Ｉｓｏｐａｒ−ＨＴＭ、Ｉｓｏｐａｒ−ＬＴＭ、Ｉｓｏｐａｒ−ＭＴＭ、Ｉｓｏｐａｒ−ＫＴＭ、Ｉｓｏｐａｒ−ＶＴＭ、Ｎｏｒｐａｒ１２ＴＭ、Ｎｏｒｐａｒ １３ＴＭ、Ｎｏｒｐａｒ １５ＴＭ、Ｅｘｘｏｌ Ｄ４０ＴＭ、ＥｘｘｏｌＤ８０ＴＭ、Ｅｘｘｏｌ Ｄ１００ＴＭ、Ｅｘｘｏｌ Ｄ１３０ＴＭ、およびＥｘｘｏｌ Ｄ１４０ＴＭ(それぞれEXXON CORPORATIONにより市販されている)；Ｔｅｃｌｅｎ Ｎ−１６ＴＭ、Ｔｅｃｌｅｎ Ｎ−２０ＴＭ、Ｔｅｃｌｅｎ Ｎ−２２ＴＭ、Nisseki Naphthesol ＬＴＭ、NissekiNaphthesol ＭＴＭ、Nisseki Naphthesol ＨＴＭ、＃０Ｓｏｌｖｅｎｔ ＬＴＭ、＃０ Ｓｏｌｖｅｎｔ ＭＴＭ、＃０ Ｓｏｌｖｅｎｔ ＨＴＭ、Nisseki lsosol ３００ＴＭ、Nissekilsosol ４００ＴＭ、ＡＦ−４ＴＭ、ＡＦ−５ＴＭ、ＡＦ−６ＴＭおよびＡＦ−７ＴＭ(それぞれNIPPON OIL CORPORATIONにより市販されている)；ＩＰ Ｓｏｌｖｅｎｔ １６２０ＴＭおよびＩＰ Ｓｏｌｖｅｎｔ ２０２８ＴＭ(それぞれIDEMITSU PETROCHEMICAL CO., LTD.により市販されている)；Ａｍｓｃｏ ＯＭＳＴＭおよびＡｍｓｃｏ ４６０ＴＭ(それぞれAMERICAN MINERAL SPIRITS CORP.により市販されている)；およびＥｌｅｃｔｒｏｎ、Ｐｏｓｉｔｒｏｎ、Ｎｅｗ ＩＩ、Ｐｕｒｏｇｅｎ ＨＦ(１００％合成テルペン)(ＥＣＯＬＩＮＫＴＭにより市販)を含み得るが、これらに限定されるものではない。
【００５７】
静電印刷の前に、液体キャリアは、複数のヒドロキシル置換基を有する脂肪酸エステルおよび複数のヒドロキシル置換基を有する脂肪酸アミドから選択される成分を含む静電インク組成物および／または着色静電インク組成物の約２０重量％から９９.５重量％、幾つかの例では複数のヒドロキシル置換基を有する脂肪酸エステルおよび複数のヒドロキシル置換基を有する脂肪酸アミドから選択される成分を含む静電インク組成物および／または着色静電インク組成物の５０重量％から９９.５重量％を構成することができる。印刷前に、液体キャリアは、複数のヒドロキシル置換基を有する脂肪酸エステルおよび複数のヒドロキシル置換基を有する脂肪酸アミドから選択される成分を含む静電インク組成物および／または着色静電インク組成物の約４０重量％から９０重量％を構成してよい。印刷前に、液体キャリアは、複数のヒドロキシル置換基を有する脂肪酸エステルおよび複数のヒドロキシル置換基を有する脂肪酸アミドから選択される成分を含む静電インク組成物および／または着色静電インク組成物の約６０重量％から８０重量％を構成してよい。印刷前に、液体キャリアは、複数のヒドロキシル置換基を有する脂肪酸エステルおよび複数のヒドロキシル置換基を有する脂肪酸アミドから選択される成分を含む静電インク組成物および／または着色静電インク組成物の約９０重量％から９９.５重量％、幾つかの例では、複数のヒドロキシル置換基を有する脂肪酸エステルおよび複数のヒドロキシル置換基を有する脂肪酸アミドから選択される成分を含む静電インク組成物および／または着色静電インク組成物の９５重量％から９９重量％を構成してよい。
【００５８】
複数のヒドロキシル置換基を有する脂肪酸エステルおよび複数のヒドロキシル置換基を有する脂肪酸アミドから選択される成分を含む静電インク組成物および／または着色静電インクは、静電的に印刷された場合に、液体キャリアを実質的に含まなくてよい。静電印刷プロセス中および／またはその後において、液体キャリアは例えば、印刷中の電気泳動プロセスおよび／または蒸発によって除去されてよく、かくして実質的に固形分のみが印刷基材(本件の文脈では、適宜第２の層または第３の層上に印刷された場合に)へと移動される。液体キャリアを実質的に含まないとは、印刷基材上に印刷されたインクが５重量％未満の液体キャリア、幾つかの例では、２重量％未満の液体キャリア、幾つかの例では１重量％未満の液体キャリア、幾つかの例では０.５重量％未満の液体キャリアを含有していることを示してよい。幾つかの例では、印刷基材上に印刷されたインクは、液体キャリアを含まない。
【００５９】
熱可塑性樹脂
剥離添加剤を含む静電インク組成物(透明静電インク組成物であってよい)および／または着色静電インク組成物は、ここで樹脂と称する熱可塑性樹脂を含んでよい。熱可塑性ポリマーは場合により、熱可塑性樹脂と称される。剥離添加剤を含む静電インク組成物(透明静電インク組成物であってよい)用の樹脂、および着色静電インク組成物用の樹脂は、相互に同一であってよく、または相互に異なっていてよい。
【００６０】
樹脂は典型的には、ポリマーを含んでいる。樹脂は熱可塑性ポリマーを含むことができるが、これに限定されるものではない。幾つかの例では、樹脂のポリマーは、エチレンアクリル酸コポリマー；エチレンメタクリル酸コポリマー；エチレン酢酸ビニルコポリマー；エチレン(例えば８０重量％から９９.９重量％)およびメタクリル酸またはアクリル酸のアルキル(例えばＣ１からＣ５)エステル(例えば０.１重量％から２０重量％)のコポリマー；エチレン(例えば８０重量％から９９.９重量％)、アクリル酸またはメタクリル酸(例えば０.１重量％から２０.０重量％)、およびメタクリル酸またはアクリル酸のアルキル(例えばＣ１からＣ５)エステル(例えば０.１重量％から２０重量％)のコポリマー；ポリエチレン；ポリスチレン；アイソタクチックポリプロピレン(結晶性)；エチレンエチルアクリレート；ポリエステル；ポリビニルトルエン；ポリアミド；スチレン／ブタジエンコポリマー；エポキシ樹脂；アクリル樹脂(例えばアクリル酸またはメタクリル酸と、少なくとも１つのアクリル酸またはメタクリル酸のアルキルエステルのコポリマー、ここでアルキルは幾つかの例では１から約２０の炭素原子を有してよく、メチルメタクリレート(例えば５０重量％から９０重量％)／メタクリル酸(例えば０重量％から２０重量％)／エチルヘキシルアクリレート(例えば１０重量％から５０重量％)のごときである)；エチレン−アクリレートターポリマー；エチレン−アクリル酸エステル−無水マレイン酸(ＭＡＨ)またはグリシジルメタクリレート(ＧＭＡ)ターポリマー；エチレン−アクリル酸イオノマー、およびこれらの組み合わせから選択されてよい。
【００６１】
樹脂は、酸性側基を有するポリマーを含んでよい。酸性側基を有するポリマーは、５０ｍｇＫＯＨ／ｇまたはそれを超える酸価、幾つかの例では６０ｍｇＫＯＨ／ｇまたはそれを超える酸価、幾つかの例では７０ｍｇＫＯＨ／ｇまたはそれを超える酸価、幾つかの例では８０ｍｇＫＯＨ／ｇまたはそれを超える酸価、幾つかの例では９０ｍｇＫＯＨ／ｇまたはそれを超える酸価、幾つかの例では１００ｍｇＫＯＨ／ｇまたはそれを超える酸価、幾つかの例では１０５ｍｇＫＯＨ／ｇまたはそれを超える酸価、幾つかの例では１１０ｍｇＫＯＨ／ｇまたはそれを超える酸価、幾つかの例では１１５ｍｇＫＯＨ／ｇまたはそれを超える酸価を有してよい。酸性側基を有するポリマーは、２００ｍｇＫＯＨ／ｇまたはそれ未満の酸価、幾つかの例では１９０ｍｇＫＯＨ／ｇまたはそれ未満、幾つかの例では１８０ｍｇＫＯＨ／ｇまたはそれ未満、幾つかの例では１３０ｍｇＫＯＨ／ｇまたはそれ未満、幾つかの例では１２０ｍｇＫＯＨ／ｇまたはそれ未満の酸価を有してよい。ＫＯＨ／ｇで求めたポリマーの酸価は、技術分野において既知の標準的な手順を用いて、例えばＡＳＴＭＤ１３８６に記載された手順を用いて測定可能である。
【００６２】
樹脂はポリマー、幾つかの例では酸性側基を有するポリマーを含んでよく、これは約６０ｇ／１０分またはそれ未満、幾つかの例では約５０ｇ／１０分またはそれ未満、幾つかの例では約４０ｇ／１０分またはそれ未満、幾つかの例では３０ｇ／１０分またはそれ未満、幾つかの例では２０ｇ／１０分またはそれ未満、幾つかの例では１０ｇ／１０分またはそれ未満のメルトフローレートを有する。幾つかの例では、粒子中の酸性側基および／またはエステル基を有する全てのポリマーのそれぞれは個々に、９０ｇ／１０分未満、８０ｇ／１０分またはそれ未満、幾つかの例では８０ｇ／１０分またはそれ未満、幾つかの例では７０ｇ／１０分またはそれ未満、幾つかの例では７０ｇ／１０分またはそれ未満、幾つかの例では６０ｇ／１０分またはそれ未満のメルトフローレートを有する。
【００６３】
酸性側基を有するポリマーは、約１０ｇ／１０分から約１２０ｇ／１０分、幾つかの例では約１０ｇ／１０分から約７０ｇ／１０分、幾つかの例では約１０ｇ／１０分から４０ｇ／１０分、幾つかの例では２０ｇ／１０分から３０ｇ／１０分のメルトフローレートを有することができる。酸性側基を有するポリマーは、幾つかの例では、約５０ｇ／１０分から約１２０ｇ／１０分、幾つかの例では６０ｇ／１０分から約１００ｇ／１０分のメルトフローレートを有することができる。メルトフローレートは、例えばＡＳＴＭＤ１２３８に記載されているような、技術分野において既知の標準的な手順を用いて測定可能である。
【００６４】
酸性側基は遊離酸の形態でよく、またはアニオンの形態で一つまたはより多くの対イオンと関連していてよく、対イオンは典型的には金属対イオン、例えば、リチウム、ナトリウム、およびカリウムといったアルカリ金属、マグネシウムおよびカルシウムといったアルカリ土類金属、および亜鉛のような遷移金属から選択された金属である。酸性側基を有するポリマーは、エチレンおよびアクリル酸またはメタクリル酸のいずれかであるエチレン系不飽和酸のコポリマーのような樹脂；および少なくとも部分的に金属イオン(例えばＺｎ、Ｎａ、Ｌｉ)で中和されたメタクリル酸およびエチレン−アクリル酸またはメタクリル酸コポリマーといった、ＳＵＲＬＹＮ登録商標イオノマーのようなイオノマーから選択可能である。酸性側基を含むポリマーは、エチレンおよびアクリル酸またはメタクリル酸のいずれかであるエチレン系不飽和酸のコポリマーであることができ、ここでアクリル酸またはメタクリル酸のいずれかであるエチレン系不飽和酸は、コポリマーの５重量％から約２５重量％、幾つかの例ではコポリマーの１０重量％から約２０重量％を構成する。
【００６５】
樹脂は、酸性側基を有する２つの異なるポリマーを含んでよい。酸性側基を有する２つのポリマーは異なる酸価を有してよく、それらは上述した範囲内に入ってよい。樹脂は、５０ｍｇＫＯＨ／ｇから１１０ｍｇＫＯＨ／ｇの酸価を有する、酸性側基を有する第１のポリマーと、１１０ｍｇＫＯＨ／ｇから１３０ｍｇＫＯＨ／ｇの酸価を有する、酸性側基を有する第２のポリマーとを含んでよい。
【００６６】
樹脂は、酸性側基を有する２つの異なるポリマーを含んでよい：約１０ｇ／１０分から約５０ｇ／１０分のメルトフローレートおよび５０ｍｇＫＯＨ／ｇから１１０ｍｇＫＯＨ／ｇの酸価を有する、酸性側基を有する第１のポリマー、および約５０ｇ／１０分から約１２０ｇ／１０分のメルトフローレートおよび１１０ｍｇＫＯＨ／ｇから１３０ｍｇＫＯＨ／ｇの酸価を有する、酸性側基を有する第２のポリマーである。第１および第２のポリマーは、エステル基を欠いていてもよい。
【００６７】
樹脂は、酸性側基を有する２つの異なるポリマー：８０ｇ／１０分から１１０ｇ／１０分のメルトフローレートを有し、エチレン(例えば９２重量％から８５重量％、幾つかの例では約８９重量％)およびアクリル酸またはメタクリル酸(例えば８重量％から１５重量％、幾つかの例では約１１重量％)のコポリマーである第１のポリマー、および第１のポリマーよりも低いメルトフローレートを有し、エチレン(例えば約８０重量％から９２重量％、幾つかの例では約８５重量％)およびアクリル酸(例えば約１８重量％から１２重量％、幾つかの例では約１５重量％)のコポリマーである第２のポリマーを含んでよく、第２のポリマーは例えば、１５０００ポアズまたはそれ未満の溶融粘度、幾つかの例では１００００ポアズまたはそれ未満の溶融粘度、幾つかの例では１０００ポアズまたはそれ未満、幾つかの例では１００ポアズまたはそれ未満、幾つかの例では５０ポアズまたはそれ未満、幾つかの例では１０ポアズまたはそれ未満の溶融粘度を有する。溶融粘度は標準的な技術を使用して測定可能である。溶融粘度はレオメーターを用いて、例えばThermal Analysis Instrumentsから商業的に入手可能なＡＲ−２０００レオメーター：２５ｍｍスチール製プレートの標準的なスチール平行プレートの配置を使用し、プレート上のプレートの等温流動を１２０℃、０.０１Ｈｚの剪断速度で求めることによって測定可能である。
【００６８】
上述した樹脂のいずれにおいても、酸性側基を有する第１のポリマーの、酸性側基を有する第２のポリマーに対する比率は、約１０：１から約２：１であることができる。この比率は約６：１から約３：１、幾つかの例では約４：１であることができる。
【００６９】
樹脂は１５０００ポアズまたはそれ未満の溶融粘度、幾つかの例では１００００ポアズまたはそれ未満の溶融粘度、幾つかの例では１０００ポアズまたはそれ未満、幾つかの例では１００ポアズまたはそれ未満、幾つかの例では５０ポアズまたはそれ未満、幾つかの例では１０ポアズまたはそれ未満を有するポリマーを含んでよく；このポリマーは本書に記載した酸性側基を有するポリマーであってよい。樹脂は１５０００ポアズまたはそれを超える、幾つかの例では２００００ポアズまたはそれを超える、幾つかの例では５００００ポアズまたはそれを超える、幾つかの例では７００００ポアズまたはそれを超える溶融粘度を有する第１のポリマーを含んでよく；そして幾つかの例では、樹脂は第１のポリマーの溶融粘度未満の溶融粘度、幾つかの例では１５０００ポアズまたはそれ未満の溶融粘度、幾つかの例では１００００ポアズまたはそれ未満の溶融粘度、幾つかの例では１０００ポアズまたはそれ未満、幾つかの例では１００ポアズまたはそれ未満、幾つかの例では５０ポアズまたはそれ未満、幾つかの例では１０ポアズまたはそれ未満の溶融粘度を有する第２のポリマーを含んでよい。この樹脂は、６００００ポアズまたはそれを超える、幾つかの例では６００００ポアズから１０００００ポアズ、幾つかの例では６５０００ポアズから８５０００ポアズの溶融粘度を有する第１のポリマーと、１５０００ポアズから４００００ポアズ、幾つかの例では２００００ポアズから３００００ポアズの溶融粘度を有する第２のポリマーと、および１５０００ポアズまたはそれ未満の溶融粘度、幾つかの例では１００００ポアズまたはそれ未満の溶融粘度、幾つかの例では１０００ポアズまたはそれ未満の溶融粘度、幾つかの例では１００ポアズまたはそれ未満、幾つかの例では５０ポアズまたはそれ未満、幾つかの例では１０ポアズまたはそれ未満の溶融粘度を有する第３のポリマーとを含んでよく；第１のポリマーの例はＮｕｃｒｅｌ９６０(ＤｕＰｏｎｔから)、第２のポリマーの例はＮｕｃｒｅｌ ６９９(ＤｕＰｏｎｔから)、そして第３のポリマーの例はＡＣ−５１２０またはＡＣ−５１８０(Ｈｏｎｅｙｗｅｌｌから)である。第１、第２、および第３のポリマーは本書に記載のように酸性側基を有するポリマーであってよい。溶融粘度はレオメーター、例えばThermal Analysis Instrumentsから商業的に入手可能なＡＲ−２０００レオメーター：２５ｍｍスチール製プレートの標準的なスチール平行プレートの配置を使用し、プレート上のプレートの等温流動を１２０℃、０.０１Ｈｚの剪断速度で求めることによって測定可能である。
【００７０】
樹脂が単一種のポリマーを含む場合には、その樹脂ポリマーは(静電インク組成物の他の成分を除き)６０００ポアズまたはそれを超える溶融粘度、幾つかの例では８０００ポアズまたはそれを超える溶融粘度、幾つかの例では１００００ポアズまたはそれを超える溶融粘度、幾つかの例では１２０００ポアズまたはそれを超える溶融粘度を有してよい。樹脂が複数のポリマーを含む場合には、樹脂の全てのポリマーは合わせて(静電インク組成物の他の成分を除き)６０００ポアズまたはそれを超える溶融粘度、幾つかの例では８０００ポアズまたはそれを超える溶融粘度、幾つかの例では１００００ポアズまたはそれを超える溶融粘度、幾つかの例では１２０００ポアズまたはそれを超える溶融粘度を有する混合物を形成してよい。溶融粘度は標準的な技術を用いて測定可能である。溶融粘度はレオメーター、例えばThermal Analysis Instrumentsから商業的に入手可能なＡＲ−２０００レオメーター：２５ｍｍスチール製プレートの標準的なスチール平行プレートの配置を使用し、プレート上のプレートの等温流動を１２０℃、０.０１Ｈｚの剪断速度で求めることによって測定可能である。
【００７１】
樹脂は、エチレンおよびアクリル酸またはメタクリル酸のいずれかであるエチレン系不飽和酸のコポリマー；および、少なくとも部分的に金属イオン(例えばＺｎ、Ｎａ、Ｌｉ)で中和されたメタクリル酸およびエチレン−アクリル酸またはメタクリル酸コポリマーといった、ＳＵＲＬＹＮ登録商標イオノマーのようなイオノマーから選択される、酸性側基を有する２つの異なるポリマーを含んでよい。樹脂は、(ｉ)エチレンおよびアクリル酸またはメタクリル酸のいずれかであるエチレン系不飽和酸のコポリマーであり、ここでアクリル酸またはメタクリル酸のいずれかであるエチレン系不飽和酸がコポリマーの８重量％から約１６重量％、幾つかの例ではコポリマーの１０重量％から１６重量％を構成する第１のポリマー；および(ｉｉ)エチレンおよびアクリル酸またはメタクリル酸のいずれかであるエチレン系不飽和酸のコポリマーであり、ここでアクリル酸またはメタクリル酸のいずれかであるエチレン系不飽和酸がコポリマーの１２重量％から約３０重量％、幾つかの例ではコポリマーの１４重量％から約２０重量％、幾つかの例ではコポリマーの１６重量％から約２０重量％、幾つかの例ではコポリマーの１７重量％から１９重量％を構成する第２のポリマーを含んでよい。
【００７２】
ある例では、熱可塑性樹脂は、剥離添加剤を含む静電インク組成物(透明静電インク組成物であってよい)および／または着色静電インク組成物の固形分の、約１０重量％から９９重量％、幾つかの例では約１５重量％から９５重量％を構成する。別の例では、樹脂は、剥離添加剤を含む静電インク組成物(透明静電インク組成物であってよい)透明および／または着色静電インク組成物の固形分の、約２０重量％から９５重量％を構成する。別の例では、樹脂は、剥離添加剤を含む静電インク組成物(透明静電インク組成物であってよい)および／または着色静電インク組成物の固形分の、約２５重量％から９５重量％を構成する。別の例では、樹脂は、剥離添加剤を含む静電インク組成物(透明静電インク組成物であってよい)および／または着色静電インク組成物の固形分の、約３５重量％から９５重量％、幾つかの例では７５重量％から９５重量％を構成する。別の例では、樹脂は、剥離添加剤を含む静電インク組成物(透明静電インク組成物であってよい)および／または着色静電インク組成物の固形分の、約３５重量％から９５重量％、幾つかの例では７５重量％から９９重量％を構成する。
【００７３】
熱可塑性樹脂は、上記したような酸性側基を含むポリマー(エステル側基を含まなくてよい)と、エステル側基を有するポリマーとを含んでよい。エステル側基を有するポリマーは、幾つかの例では熱可塑性樹脂であってよい。エステル側基を有するポリマーはさらに、酸性側基を含んでいてよい。エステル側基を有するポリマーは、エステル側基を有するモノマーと、酸性側基を有するモノマーのコポリマーであってよい。このポリマーは、エステル側基を有するモノマーと、酸性側基を有するモノマーと、そして酸性側基およびエステル側基を持たないモノマーのコポリマーであってよい。エステル側基を有するモノマーは、エステル化されたアクリル酸またはエステル化されたメタクリル酸から選択されるモノマーであってよい。酸性側基を有するモノマーは、アクリル酸またはメタクリル酸から選択されるモノマーであってよい。酸性側基およびエステル側基を持たないモノマーはアルキレンモノマーであってよく、エチレンまたはプロピレンを含むがこれらに限定されるものではない。エステル化されたアクリル酸またはエステル化されたメタクリル酸はそれぞれ、アクリル酸のアルキルエステルまたはメタクリル酸のアルキルエステルであってよい。アクリル酸またはメタクリル酸のアルキルエステルのアルキル基は、１から３０の炭素、幾つかの例では１から２０の炭素、幾つかの例では１から１０の炭素を有するアルキル基であってよく；幾つかの例ではメチル、エチル、イソプロピル、ｎ−プロピル、ｔ−ブチル、イソブチル、ｎ−ブチル、およびペンチルから選択される。
【００７４】
エステル側基を有するポリマーは、エステル側基を有する第１のモノマーと、酸性側基を有する第２のモノマーと、そして酸性側基およびエステル側基を持たないアルキレンモノマーである第３のモノマーとのコポリマーであってよい。エステル側基を有するポリマーは、(ｉ)エステル化されたアクリル酸またはエステル化されたメタクリル酸、幾つかの例ではアクリル酸またはメタクリル酸のアルキルエステルから選択される、エステル側基を有する第１のモノマーと、(ｉｉ)アクリル酸またはメタクリル酸から選択される、酸性側基を有する第２のモノマーと、そして(ｉｉｉ)エチレンおよびプロピレンから選択される、アルキレンモノマーである第３のモノマーのコポリマーであってよい。第１のモノマーは、コポリマーの１重量％から５０重量％、幾つかの例では５重量％から４０重量％、幾つかの例ではコポリマーの５重量％から２０重量％、幾つかの例ではコポリマーの５重量％から１５重量％を構成してよい。第２のモノマーは、コポリマーの１重量％から５０重量％、幾つかの例ではコポリマーの５重量％から４０重量％、幾つかの例ではコポリマーの５重量％から２０重量％、幾つかの例ではコポリマーの５重量％から１５重量％を構成してよい。ある例では、第１のモノマーはコポリマーの５重量％から４０重量％を構成し、第２のモノマーはコポリマーの５重量％から４０重量％を構成し、そして第３のモノマーはコポリマーの重量の残りを構成する。ある例では、第１のモノマーはコポリマーの５重量％から１５重量％を構成し、第２のモノマーはコポリマーの５重量％から１５重量％を構成し、第３のモノマーはコポリマーの重量の残りを構成する。ある例では、第１のモノマーはコポリマーの８重量％から１２重量％を構成し、第２のモノマーはコポリマーの８重量％から１２重量％を構成し、第３のモノマーはコポリマーの重量の残りを構成する。ある例では、第１のモノマーはコポリマーの約１０重量％を構成し、第２のモノマーはコポリマーの約１０重量％を構成し、そして第３のモノマーはコポリマーの重量の残りを構成する。エステル側基を有するポリマーは、ＤｕＰｏｎｔ登録商標から入手可能なＢｙｎｅｌ２０２２およびＢｙｎｅｌ ２００２を含む、Ｂｙｎｅｌ登録商標クラスのモノマーから選択されてよい。
【００７５】
エステル側基を有するポリマーは、樹脂中の樹脂ポリマーの合計量、例えば酸性側基を有するポリマー(単数または複数)およびエステル側基を有するポリマーの合計量の、１重量％またはそれ超を構成してよい。エステル側基を有するポリマーは、樹脂中の樹脂ポリマーの合計量の５重量％またはそれ超、幾つかの例では樹脂中の樹脂ポリマーの合計量の８重量％またはそれ超、幾つかの例では樹脂中の樹脂ポリマーの合計量の１０重量％またはそれ超、幾つかの例では樹脂中の樹脂ポリマーの合計量の１５重量％またはそれ超、幾つかの例では樹脂中の樹脂ポリマーの合計量の２０重量％またはそれ超、幾つかの例では樹脂中の樹脂ポリマーの合計量の２５重量％またはそれ超、幾つかの例では樹脂中の樹脂ポリマーの合計量の３０重量％またはそれ超、幾つかの例では樹脂中の樹脂ポリマーの合計量の３５重量％またはそれ超を構成してよい。エステル側基を有するポリマーは、樹脂中の樹脂ポリマーの合計量の５重量％から５０重量％、幾つかの例では樹脂中の樹脂ポリマーの合計量の１０重量％から４０重量％、幾つかの例では樹脂中の樹脂ポリマーの合計量の１５重量％から３０重量％を構成してよい。
【００７６】
エステル側基を有するポリマーは、５０ｍｇＫＯＨ／ｇまたはそれ超の酸価、幾つかの例では６０ｍｇＫＯＨ／ｇまたはそれ超の酸価、幾つかの例では７０ｍｇＫＯＨ／ｇまたはそれ超の酸価、幾つかの例では８０ｍｇＫＯＨ／ｇそれ超の酸価を有してよい。エステル側基を有するポリマーは、１００ｍｇＫＯＨ／ｇまたはそれ未満の酸価、幾つかの例では９０ｍｇＫＯＨ／ｇまたはそれ未満の酸価を有してよい。エステル側基を有するポリマーは、６０ｍｇＫＯＨ／ｇから９０ｍｇＫＯＨ／ｇ、幾つかの例では７０ｍｇＫＯＨ／ｇから８０ｍｇＫＯＨ／ｇの酸価を有してよい。
【００７７】
エステル側基を有するポリマーは、約１０ｇ／１０分から約１２０ｇ／１０分、幾つかの例では約１０ｇ／１０分から約５０ｇ／１０分、幾つかの例では約２０ｇ／１０分から約４０ｇ／１０分、幾つかの例では約２５ｇ／１０分から約３５ｇ／１０分のメルトフローレートを有してよい。
【００７８】
ある例において、樹脂のポリマー、ポリマー(複数)は、Ｎｕｃｒｅｌトナー群(例えばＮｕｃｒｅｌ４０３ＴＭ、Ｎｕｃｒｅｌ ４０７ＴＭ、Ｎｕｃｒｅｌ ６０９ＨＳＴＭ、Ｎｕｃｒｅｌ ９０８ＨＳＴＭ、Ｎｕｃｒｅｌ１２０２ＨＣＴＭ、Ｎｕｃｒｅｌ ３０７０７ＴＭ、Ｎｕｃｒｅｌ １２１４ＴＭ、Ｎｕｃｒｅｌ ９０３ＴＭ、Ｎｕｃｒｅｌ３９９０ＴＭ、Ｎｕｃｒｅｌ ９１０ＴＭ、Ｎｕｃｒｅｌ ９２５ＴＭ、Ｎｕｃｒｅｌ ６９９ＴＭ、Ｎｕｃｒｅｌ５９９ＴＭ、Ｎｕｃｒｅｌ ９６０ＴＭ、Ｎｕｃｒｅｌ ＲＸ ７６ＴＭ、Ｎｕｃｒｅｌ ２８０６ＴＭ、Ｂｙｎｅｌｌ２００２、Ｂｙｎｅｌｌ ２０１４、およびＢｙｎｅｌｌ ２０２０(Ｅ.Ｉ.ｄｕ ＰＯＮＴから市販))、Ａｃｌｙｎトナー群(例えばＡｃｌｙｎ ２０１、Ａｃｌｙｎ ２４６、Ａｃｌｙｎ ２８５、およびＡｃｌｙｎ ２９５)、およびＬｏｔａｄｅｒトナー群(例えばＬｏｔａｄｅｒ ２２１０、Ｌｏｔａｄｅｒ３４３０、およびＬｏｔａｄｅｒ ８２００(Ａｒｋｅｍａから市販))から選択可能である。
【００７９】
チャージディレクタおよびチャージアジュバント
幾つかの例では、剥離添加剤を含む静電インク組成物(透明静電インク組成物であってよい)および／または着色静電インク組成物は、チャージディレクタまたはチャージアジュバントのいずれか、または両者を含む。
【００８０】
チャージディレクタは、静電印刷中に、熱可塑性樹脂および剥離添加剤を含む粒子(透明静電インク組成物であってよい剥離添加剤を含む静電インク組成物用)であってよいインク粒子、または着色剤(着色静電インク組成物用)に対して、帯電を付与し、および／または十分な帯電を維持するために添加されてよい。チャージディレクタは、イオン性の化合物、特に脂肪酸の金属塩、スルホコハク酸の金属塩、オキシリン酸の金属塩、アルキルベンゼンスルホン酸の金属塩、芳香族カルボン酸またはスルホン酸の金属塩などを含むイオン性化合物、ならびにポリオキシエチレン化アルキルアミン、レシチン、ポリビニルピロリドン、多価アルコールの有機酸エステルなどといった双性イオンおよび非イオン性化合物を含んでよい。チャージディレクタは、限定されるものではないが、油溶性石油スルホネート(例えば中性カルシウムＰｅｔｒｏｎａｔｅＴＭ、中性バリウムＰｅｔｒｏｎａｔｅＴＭ、および塩基性バリウムＰｅｔｒｏｎａｔｅＴＭ)、ポリブチレンスクシンイミド(例えばＯＬＯＡＴＭ１２００およびＡｍｏｃｏ  ５７５)、およびグリセリドの塩(例えば不飽和および飽和酸置換基を有するリン酸化モノグリセリドおよびジグリセリドのナトリウム塩)から選択することが可能であり、また限定されるものではないが、スルホン酸のバリウム、ナトリウム、カルシウム、およびアルミニウム塩を含むスルホン酸塩から選択することが可能である。チャージディレクタは、静電インク組成物の樹脂含有粒子に対して負の帯電または正の帯電を付与することができる。
【００８１】
幾つかの例では、剥離添加剤を含む静電インク組成物(透明静電インク組成物であってよい)および／または着色静電インク組成物は、単塩を含むチャージディレクタを含有する。単塩はそれ自体ではミセルを形成しない塩であるが、ミセル形成性の塩とのミセルのコアを形成してよい。単塩を構成するイオンはすべて親水性である。単塩は、Ｍｇ、Ｃａ、Ｂａ、ＮＨ４、ｔｅｒｔ−ブチルアンモニウム、Ｌｉ＋、およびＡｌ＋３からなる群またはこれらの任意の部分群より選択されたカチオンを含んでよい。単塩は、ＳＯ４２−、ＰＯ３−、ＮＯ３−、ＨＰＯ４２−、ＣＯ３２−、アセテート、トリフルオロアセテート(ＴＦＡ)、Ｃｌ−、ＢＦ４−、Ｆ−、ＣｌＯ４−、およびＴｉＯ３４−からなる群またはこれらの任意の部分群から選択されたアニオンを含んでよい。単塩は、ＣａＣＯ３、Ｂａ２ＴｉＯ３、Ａｌ２(ＳＯ４)、Ａｌ(ＮＯ３)３、Ｃａ３(ＰＯ４)２、ＢａＳＯ４、ＢａＨＰＯ４、Ｂａ２(ＰＯ４)３、ＣａＳＯ４、(ＮＨ４)２ＣＯ３、(ＮＨ４)２ＳＯ４、ＮＨ４ＯＡｃ、ｔｅｒｔ−ブチルアンモニウムブロミド、ＮＨ４ＮＯ３、ＬｉＴＦＡ、Ａｌ２(ＳＯ４)３、ＬｉＣｌＯ４およびＬｉＢＦ４、またはこれらの任意の部分群から選択されてよい。
【００８２】
チャージディレクタは、(ｉ)大豆レシチン、(ｉｉ)塩基性バリウムペトロネート(ＢＰＰ)のようなバリウムスルホン酸塩、および(ｉｉｉ)イソプロピルアミンスルホン酸塩の少なくとも１つを含んでよい。塩基性バリウムペトロネートは、２１〜２６の炭化水素のアルキルのバリウムスルホン酸塩であり、例えばＣｈｅｍｔｕｒａから入手可能である。イソプロピルアミンスルホン酸塩の例は、ドデシルベンゼンスルホン酸イソプロピルアミンであり、これはＣｒｏｄａから入手可能である。
【００８３】
幾つかの例では、剥離添加剤を含む静電インク組成物(透明静電インク組成物であってよい)および／または着色静電インク組成物は、一般式ＭＡｎのスルホコハク酸塩を含有するチャージディレクタを含んでおり、ここでＭは金属、ｎはＭの価数、そしてＡは一般式(Ｉ)のイオンであり：
(Ｉ)  [Ｒ１−Ｏ−Ｃ(Ｏ)ＣＨ２ＣＨ(ＳＯ３)Ｃ(Ｏ)−Ｏ−Ｒ２]−
式中、Ｒ１およびＲ２の各々はアルキル基である。
【００８４】
一般式ＭＡｎのスルホコハク酸塩は、ミセル形成性の塩の一例である。チャージディレクタは、一般式ＨＡの酸を実質的に含まないかまたは含まないものでよく、ここでＡは上記の通りである。チャージディレクタは、少なくとも幾つかのナノ粒子を取り囲む、前記スルホコハク酸塩のミセルを含んでよい。チャージディレクタは大きさが２００ｎｍまたは未満、および／または幾つかの例では２ｎｍまたはそれを超える、少なくとも幾つかのナノ粒子を含んでよい。
【００８５】
式[Ｒ１−Ｏ−Ｃ(Ｏ)ＣＨ２ＣＨ(ＳＯ３−)Ｃ(Ｏ)−Ｏ−Ｒ２]において、幾つかの例ではＲ１およびＲ２の各々は脂肪族アルキル基である。幾つかの例では、Ｒ１およびＲ２の各々は独立してＣ６〜Ｃ２５のアルキルである。幾つかの例では、この脂肪族アルキル基は直鎖である。幾つかの例では、この脂肪族アルキル基は分岐鎖である。幾つかの例では、この脂肪族アルキル基は６より多い炭素原子の直鎖を含む。幾つかの例では、Ｒ１およびＲ２は同じである。幾つかの例では、少なくともＲ１およびＲ２の１つはＣ１３Ｈ２７である。幾つかの例では、ＭはＮａ、Ｋ、Ｃｓ、Ｃａ、またはＢａである。
【００８６】
幾つかの例では、チャージディレクタは、剥離添加剤を含む静電インク組成物(透明静電インク組成物であってよい)および／または着色静電インク組成物の固形分の、約０.００１重量％から２０重量％、幾つかの例では０.０１重量％から２０重量％、幾つかの例では０.０１重量％から１０重量％、幾つかの例では０.０１重量％から１重量％を構成する。幾つかの例では、チャージディレクタは、剥離添加剤を含む静電インク組成物(透明静電インク組成物であってよい)および／または着色静電インク組成物の固形分の約０.００１重量％から０.１５重量％、幾つかの例では剥離添加剤を含む静電インク組成物(透明静電インク組成物であってよい)および／または着色静電インク組成物の固形分の０.００１重量％から０.０２重量％、幾つかの例では剥離添加剤を含む静電インク組成物(透明静電インク組成物であってよい)および／または着色静電インク組成物の固形分の０.１重量％から２重量％、幾つかの例では剥離添加剤を含む静電インク組成物(透明静電インク組成物であってよい)および／または着色静電インク組成物の固形分の０.２重量％から１.５重量％、幾つかの例では剥離添加剤を含む静電インク組成物(透明静電インク組成物であってよい)および／または着色静電インク組成物の固形分の０.１重量％から１重量％、幾つかの例では剥離添加剤を含む静電インク組成物(透明静電インク組成物であってよい)および／または着色静電インク組成物の固形分の０.２重量％から０.８重量％を構成する。幾つかの例では、チャージディレクタは、剥離添加剤を含む静電インク組成物(透明静電インク組成物であってよい)および／または着色静電インク組成物の固形分のグラム当たり、チャージディレクタ少なくとも１ｍｇ(以下ではｍｇ／ｇと省略する)、幾つかの例では少なくとも２ｍｇ／ｇ、幾つかの例では少なくとも３ｍｇ／ｇ、幾つかの例では少なくとも４ｍｇ／ｇ、幾つかの例では少なくとも５ｍｇ／ｇの量で存在する。幾つかの例では、チャージディレクタは上記した量で存在し、そしてチャージディレクタは、剥離添加剤を含む静電インク組成物(透明静電インク組成物であってよい)および／または着色静電インク組成物の固形分のグラム当たり、チャージディレクタ１ｍｇから５０ｍｇ(以下ではｍｇ／ｇと省略する)、幾つかの例では１ｍｇ／ｇから２５ｍｇ／ｇ、幾つかの例では１ｍｇ／ｇから２０ｍｇ／ｇ、幾つかの例では１ｍｇ／ｇから１５ｍｇ／ｇ、幾つかの例では１ｍｇ／ｇから１０ｍｇ／ｇ、幾つかの例では３ｍｇ／ｇから２０ｍｇ／ｇ、幾つかの例では３ｍｇ／ｇから１５ｍｇ／ｇ、幾つかの例では５ｍｇ／ｇから１０ｍｇ／ｇの量で存在する。
【００８７】
チャージアジュバントは、剥離添加剤を含む静電インク組成物(透明静電インク組成物であってよい)および／または着色静電インク組成物にチャージアジュバントが存在している場合、印刷の間に粒子の帯電を促進させてよい。チャージアジュバントは、バリウムペトロネート、カルシウムペトロネート、ナフテン酸のＣｏ塩、ナフテン酸のＣａ塩、ナフテン酸のＣｕ塩、ナフテン酸のＭｎ塩、ナフテン酸のＮｉ塩、ナフテン酸のＺｎ塩、ナフテン酸のＦｅ塩、ステアリン酸のＢａ塩、ステアリン酸のＣｏ塩、ステアリン酸のＰｂ塩、ステアリン酸のＺｎ塩、ステアリン酸のＡｌ塩、ステアリン酸のＺｎ塩、ステアリン酸のＣｕ塩、ステアリン酸のＰｂ塩、ステアリン酸のＦｅ塩、金属カルボキシレート(例えば、Ａｌトリステアレート、Ａｌオクタノエート、Ｌｉヘプタノエート、Ｆｅステアレート、Ｆｅジステアレート、Ｂａステアレート、Ｃｒステアレート、Ｍｇオクタノエート、Ｃａステアレート、Ｆｅナフテネート、Ｚｎナフテネート、Ｍｎヘプタノエート、Ｚｎヘプタノエート、Ｂａオクタノエート、Ａｌオクタノエート、Ｃｏオクタノエート、Ｍｎオクタノエート、およびＺｎオクタノエート)、Ｃｏリノリエート、Ｍｎリノリエート、Ｐｂリノリエート、Ｚｎリノリエート、Ｃａオレエート、Ｃｏオレエート、Ｚｎパルミテート、Ｃａレシネート、Ｃｏレシネート、Ｍｎレシネート、Ｐｂレシネート、Ｚｎレシネート、２−エチルヘキシルメタクリレート−コ−メタクリル酸カルシウムおよびアンモニウ塩のＡＢジブロックコポリマー、アルキルアクリルアミドグリコレートアルキルエーテルのコポリマー(例えば、メチルアクリルアミドグリコレートメチルエーテル−コ−ビニルアセテート)、およびヒドロキシビス(３,５−ジ−ｔｅｒｔ−ブチルサリチル酸)アルミネートモノハイドレートを含むことができるが、これらに限定されるものではない。ある例では、チャージアジュバントはアルミニウムジステアレートまたはアルミニウムトリステアレートであるか、またはこれらを含む。チャージアジュバントは、剥離添加剤を含む静電インク組成物(透明静電インク組成物であってよい)および／または着色静電インク組成物の固形分の約０.１重量％から５重量％、幾つかの例では約０.１重量％から１重量％、幾つかの例では剥離添加剤を含む静電インク組成物(透明静電インク組成物であってよい)および／または着色静電インク組成物の固形分の約０.３重量％から０.８重量％、幾つかの例では約１重量％から３重量％、幾つかの例では剥離添加剤を含む静電インク組成物(透明静電インク組成物であってよい)および／または着色静電インク組成物の固形分の約１.５重量％から２.５重量％の量で存在してよい。
【００８８】
幾つかの例では、剥離添加剤を含む静電インク組成物(透明静電インク組成物であってよい)および／または着色静電インク組成物はさらに、例えばチャージアジュバントとして、多価カチオンおよび脂肪酸アニオンの塩を含む。多価カチオンおよび脂肪酸アニオンの塩は、チャージアジュバントとして作用しうる。多価カチオンは幾つかの例では、２価または３価のカチオンであってよい。幾つかの例では、多価カチオンは周期律表の第２族、遷移金属、第３族、および第４族から選択される。幾つかの例では、多価カチオンはＣａ、Ｓｃ、Ｔｉ、Ｖ、Ｃｒ、Ｍｎ、Ｆｅ、Ｃｏ、Ｎｉ、Ｃｕ、Ｚｎ、ＡｌおよびＰｂから選択される金属を含む。幾つかの例では、多価カチオンはＡｌ３＋である。脂肪酸アニオンは、飽和または不飽和の脂肪酸アニオンから選択されてよい。脂肪酸アニオンはＣ８からＣ２６の脂肪酸アニオン、幾つかの例ではＣ１４からＣ２２の脂肪酸アニオン、幾つかの例ではＣ１６からＣ２０の脂肪酸アニオン、幾つかの例ではＣ１７、Ｃ１８またはＣ１９の脂肪酸アニオンから選択されてよい。幾つかの例では、脂肪酸アニオンは、カプリル酸アニオン、カプリン酸アニオン、ラウリン酸アニオン、ミリスチン酸アニオン、パルミチン酸アニオン、ステアリン酸アニオン、アラキジン酸アニオン、ベヘン酸アニオン、およびセロチン酸アニオンから選択される。
【００８９】
例えば多価カチオンおよび脂肪酸アニオンの塩であるか、またはこれを含むものであってよいチャージアジュバントは、剥離添加剤を含む静電インク組成物(透明静電インク組成物であってよい)および／または着色静電インク組成物の固形分の０.１重量％から５重量％の量、幾つかの例では剥離添加剤を含む静電インク組成物(透明静電インク組成物であってよい)および／または着色静電インク組成物の固形分の０.１重量％から２重量％の量、幾つかの例では剥離添加剤を含む静電インク組成物(透明静電インク組成物であってよい)および／または着色静電インク組成物の固形分の０.１重量％から２重量％の量、幾つかの例では剥離添加剤を含む静電インク組成物(透明静電インク組成物であってよい)および／または着色静電インク組成物の固形分の０.３重量％から１.５重量％の量、幾つかの例では剥離添加剤を含む静電インク組成物(透明静電インク組成物であってよい)および／または着色静電インク組成物の固形分の約０.５重量％から１.２重量％の量、幾つかの例では剥離添加剤を含む静電インク組成物(透明静電インク組成物であってよい)および／または着色静電インク組成物の固形分の約０.８重量％から１重量％、幾つかの例では剥離添加剤を含む静電インク組成物(透明静電インク組成物であってよい)および／または着色静電インク組成物の固形分の約１重量％から３重量％、幾つかの例では剥離添加剤を含む静電インク組成物(透明静電インク組成物であってよい)および／または着色静電インク組成物の固形分の約１.５重量％から２.５重量％で存在してよい。
【００９０】
他の添加剤
剥離添加剤を含む静電インク組成物(透明静電インク組成物であってよい)および／または着色静電インク組成物は、１つの添加剤または複数の添加剤を含んでよい。１つの添加剤または複数の添加剤は、方法の任意の段階で添加されてよい。１つの添加剤または複数の添加剤は、ワックス、界面活性剤、殺生物剤、有機溶媒、粘度調節剤、ｐＨ調節用物質、金属イオン封鎖剤、保存剤、相溶化剤、乳化剤およびその他から選択されてよい。ワックスは、非相溶性ワックスであってよい。本願で使用するところでは、「非相溶性ワックス」は、樹脂と非相溶性のワックスを参照してよい。特にワックス相は、例えば加熱ブランケット胴であってよい転写部材からのインクフィルムの印刷基材への転写の間または後に、印刷基材上の樹脂溶融混合物の冷却に際して、樹脂相から分離する。
【００９１】
上側に情報を表示する第１の層を有する基材
第１の層を有する基材は、第２の層から第４の層を支持するのに適した任意の材料であってよく、またはそれを含んでよい。第１の層は例えば、例えば印刷によって上側に表示される情報を有することのできる、任意の適切な材料であってよく、またはそれを含んでよい。第１の層は、有機材料または無機材料から選択された材料を含んでよい。第１の層は天然ポリマー材料、例えばセルロースを含んでよい。第１の層は合成ポリマー材料、例えばプラスチックを含んでよい。第１の層は、限定するものではないが、ポリエチレンおよびポリプロピレンを含むアルキレンモノマーから形成されたポリマー、およびスチレン−ポリブタジエンのようなコポリマーを含んでよい。ポリプロピレンは２軸配向ポリプロピレンであってよい。この材料は、シート状であってよい金属を含んでよい。金属は例えば、アルミニウム(Ａｌ)、銀(Ａｇ)、錫(Ｓｎ)、銅(Ｃｕ)、またはこれらの混合物から選択または作成されてよい。幾つかの例では、基材はセルロース紙、厚紙、またはボール紙を含む。幾つかの例では、セルロース紙はポリマー材料、例えばスチレン−ブタジエン樹脂から形成されたポリマーでコーティングされる。幾つかの例では、セルロース紙は、ポリマー材料を備えた表面に(インクで印刷する前に)結合された無機材料を有し、ここで無機材料は、例えばカオリンまたは炭酸カルシウムから選択されてよい。基材は紙のような、セルロース系の印刷基材であってよい。セルロース系基材は、例えば上側にポリマー材料のコーティングを有する、コーティングされたセルロース系紙基材であってよい。
【００９２】
第１の層上の情報は、任意の表示、例えば、絵、単語、記号、符号、文字および／または数字から選択される表示を含んでよい。絵、単語、記号、符号、文字および／または数字は任意の言語、文字体系または番号付け体系からのものであってよい。スクラッチオフ構造の集合中において、第２の層、第３の層および第４の層の下側にある情報は多様であってよく、すなわち、異なるスクラッチオフ構造は、第３の層および第４の層が擦り取られた場合に露呈可能となる異なる情報を表示するようにされる。第１の層はまた、第３の層および第４の層の下側以外の場所に、他の情報を含んでいてよく、その情報はスクラッチオフ構造の集合中において同じであってよい。
【００９３】
情報は、第１の層上に印刷されてよく、そして限定するものではないが、静電印刷、インクジェット印刷およびオフセットリソグラフィ印刷などの任意の印刷方法によって印刷されてよい。情報は印刷され、そしてシアン、マゼンタ、イエロー、ブラックおよびホワイトから選択される着色剤を含んでよい。第１の層上の情報は、着色静電インクの静電印刷を用いて印刷されてよいが、これは第４の層について本願に説明する如くであってよい。
【００９４】
幾つかの例では、複数のヒドロキシル置換基を有する脂肪酸エステルおよび複数のヒドロキシル置換基を有する脂肪酸アミドから選択される成分を含む静電インクが第１の層上に印刷され、そして幾つかの例では、印刷された静電インクと第１の層の間には、１つまたはより多くの層がさらに配置されてよい。複数のヒドロキシル置換基を有する脂肪酸エステルおよび複数のヒドロキシル置換基を有する脂肪酸アミドから選択される成分を含む静電インクは、例えば着色インクであって、例えば１つまたはより多くの顔料を含有し、または透明静電インクであって、例えば顔料を欠いておりまたは実質的に欠いている。
【００９５】
第２の層
第２の層は第１の層の上側を覆ってよい。第２の層は、ポリマーフィルムを含んでよく、および／または実質的に透明でよい。「実質的に透明」は本願の文脈において、第１の層上の情報が第２の層を通して見えることを示している。「第２の層を通して見える」は、それが人によって３０ｃｍから見えることを示してよく、その人はＩＳＯ８５９６に従って測ったところで１.０の視力を有する。
【００９６】
第２の層は典型的には、第１の層上の情報を覆う保護層として作用し、かくして第３の層および第４の層を擦り取った場合に、第２の層はその場に残る。第２の層は、例えばＡＳＴＭＤ５１８１−０９などの適切な試験を用いてテストした場合に、第３の層および／または第４の層よりも高い耐摩耗性を有してよい。
【００９７】
第２の層のポリマーフィルムは、例えば、オーバープリントワニスまたはプライマーから形成されるか、またはこれらであってよい。そうしたオーバープリントワニスは典型的には、印刷された表面を覆って保護層として適用される。オーバープリントワニスは液体状で適用され、次いで架橋および／または硬化されてよく、溶媒が適宜揮発されると固化したオーバープリントワニスが残される。オーバープリントワニスは、ＵＶ硬化型ワニス、水性ワニス、および溶剤系ワニスから選択されてよい。溶剤系ワニスは、ビニルアセテート系樹脂、アクリル系樹脂、ポリビニルブチラール(ＰＶＢ)系樹脂、または油性アルキド樹脂のようなワックス系樹脂を含んでよい。水性ワニスは、スチレンバインダー系および／またはアクリルバインダー系に基づいた樹脂を含んでよい。幾つかの例では、水性ワニスは、エチレンアクリル酸コポリマーのようなポリアクリル酸コポリマーといった、ビニルアクリル樹脂を含む。ＵＶ硬化型ワニスは、ＵＶ放射線に曝露された場合に硬化、例えばさらなる重合、および／または架橋を行うポリマーおよび／またはモノマーを含んでよい。
【００９８】
第２の層は、第１の層に接着されたポリマーフィルムを含んでよい。幾つかの例では、ポリマーフィルムは実質的に透明である。
【００９９】
幾つかの例では、ポリマーフィルムはプラスチックシートであってよく、またはこれを含んでよい。プラスチックシートは、連続シートであってよい。プラスチックシートは、無孔のプラスチックシートであってよい。
【０１００】
ポリマーフィルムは１軸延伸または２軸延伸されたプラスチックであるか、またはこれを含んでよい。幾つかの例では、ポリマーフィルムは単一層の材料を含んでよく、それはプラスチックを含むかまたはプラスチックであってよく、または複数層の材料を含んでよく、その各々はプラスチックを含むかまたはプラスチックであってよく、また相互に異なっていてよい。
【０１０１】
幾つかの例では、ポリマーフィルムはシート形状であり、幾つかの例では、少なくとも５μｍ、幾つかの例では少なくとも１０μｍ、幾つかの例では少なくとも３０μｍ、幾つかの例では少なくとも４０μｍの厚さを有するプラスチックシートである。幾つかの例では、ポリマーフィルムは、５μｍから１ｍｍ、幾つかの例では５μｍから２００μｍ、幾つかの例では５μｍから１００μｍ、幾つかの例では１０μｍから８０μｍ、幾つかの例では１０μｍから６０μｍ、幾つかの例では１０μｍから３０μｍ、幾つかの例では２０μｍから６０μｍ、幾つかの例では３０μｍから５０μｍの厚さを有するシートの形状である。
【０１０２】
幾つかの例では、ポリマーフィルムは、ポリアルキレン、ポリエチレンテレフタレート、ポリエチレンテレフタレートグリコール、ポリスチレン、ポリ塩化ビニル、ポリエチレン−２,６−ナフタレート、ポリヘキサメチレンアジパミド、ブテンのような重合生成不飽和を有するアルファモノオレフィン系不飽和炭化水素のポリマー、酢酸ビニル、メチルアクリレート、２−エチルヘキシルアクリレート、イソプレン、ブタジエンアクリルアミド、エチルアクリレートおよびＮ−メチル−ｎ−ビニルアセトアミドから選択されるプラスチックを含む。幾つかの例では、ポリマーフィルムは、ポリエチレン、ポリプロピレン、ポリイソプロピルエチレンおよびポリイソブチルエチレンから選択されるプラスチックを含む。
【０１０３】
幾つかの例では、ポリマーフィルムは、１軸配向または２軸配向されたプラスチックシートを含む。幾つかの例では、ポリマーフィルムは、配向ポリプロピレンおよび配向ポリエチレンから選択されたプラスチックを含む。幾つかの例では、ポリマーフィルムのプラスチックは、１軸配向ポリプロピレン、２軸配向ポリプロピレン、１軸配向ポリエチレン、および２軸配向ポリエチレンから選択される。
【０１０４】
ポリマーフィルムは第１の層に対して、接着剤により、または第１の層と第２の層の材料の直接溶融によって接着されてよい。１つの例では、接着剤は熱溶融性接着剤である。ある例において、接着剤はホットメルト接着剤である。ある例において、接着剤は感圧性接着剤である。接着剤は、エチレンビニルアセテート(ＥＶＡ)、ポリエチレン、ポリスチレン、ポリプロピレン、ポリブテン、ポリエステル、ポリ(メタ)アクリレート、ポリアミド、熱可塑性ポリイミド、ポリエステル、ポリウレタン、スチレンブロックコポリマー(スチレン−ブタジエン−スチレン、スチレン−イソプレン−スチレン、スチレン−エチレン／ブチレン−スチレンおよびスチレン−エチレン／プロピレンの如き)から選択されてよい。
【０１０５】
幾つかの例では、ポリマーフィルムは、少なくとも０.１グラム毎平方メートル(ｇｓｍ)、幾つかの例では少なくとも０.３ｇｓｍ、幾つかの例では少なくとも０.５ｇｓｍ、幾つかの例では少なくとも１.５ｇｓｍの被覆重量で存在する。幾つかの例では、ポリマーフィルムは、１０グラム毎平方メートル(ｇｓｍ)またはそれ未満、幾つかの例では７ｇｓｍまたはそれ未満、幾つかの例では５ｇｓｍまたはそれ未満、幾つかの例では少なくとも３ｇｓｍまたはそれ未満、幾つかの例では少なくとも３ｇｓｍまたはそれ未満の被覆重量で存在する。幾つかの例では、ポリマーフィルムは、少なくとも０.１グラム毎平方メートル(ｇｓｍ)から１０ｇｓｍ、幾つかの例では０.３ｇｓｍから５ｇｓｍ、幾つかの例では０.５ｇｓｍから３ｇｓｍ、幾つかの例では１ｇｓｍから２ｇｓｍ、幾つかの例では約１.５ｇｓｍの被覆重量で存在する。
【０１０６】
第３の層
幾つかの例では、複数のヒドロキシル置換基を有する脂肪酸エステルおよび複数のヒドロキシル置換基を有する脂肪酸アミドから選択される成分を含む静電インクが、第２の層上に印刷される。複数のヒドロキシル置換基を有する脂肪酸エステルおよび複数のヒドロキシル置換基を有する脂肪酸アミドから選択される成分を含む静電インクは、例えば１つまたはより多くの顔料を含有する着色インク、または例えば、顔料を欠いておりまたは実質的に欠いている透明静電インクである。第４の層は、第３の層上に配置されてよく、または配置されなくてよい。
【０１０７】
第３の層は、剥離添加剤を含有する静電インクを含んでよく、ここで剥離添加剤は、複数のヒドロキシル置換基を有する脂肪酸エステルおよび複数のヒドロキシル置換基を有する脂肪酸アミドから選択される。幾つかの例では、静電インクは透明静電インクである。本件の文脈において、「透明」とは、第１の層上の情報が、第２の層および第３の層を通して見えることを示している。「第２の層および第３の層を通して見える」とは、それが人によって３０ｃｍから見えることを示してよく、その人はＩＳＯ８５９６に従って測ったところで１.０の視力を有する。幾つかの例では、静電インクは液体静電インクである。
【０１０８】
幾つかの例では、第３の層は印刷されると、１０μｍまたはそれ未満の厚さ、例えば９μｍまたはそれ未満の厚さ、８μｍまたはそれ未満の厚さ、７μｍまたはそれ未満の厚さ、６μｍまたはそれ未満の厚さ、５μｍまたはそれ未満の厚さ、４μｍまたはそれ未満の厚さ、３μｍまたはそれ未満の厚さ、２μｍまたはそれ未満の厚さ、１.５μｍまたはそれ未満の厚さの層を形成してよい。幾つかの例では、透明静電インク組成物は厚さが約１μｍである。
【０１０９】
幾つかの例では、第３の層が印刷されると、透明静電インク組成物は、０.１μｍまたはそれを超える厚さ、例えば０.２μｍまたはそれを超える厚さ、０.３μｍまたはそれを超える厚さ、０.４μｍまたはそれを超える厚さ、０.５μｍまたはそれを超える厚さ、０.６μｍまたはそれを超える厚さ、０.７μｍまたはそれを超える厚さ、０.８μｍまたはそれを超える厚さ、０.９μｍまたはそれを超える厚さの層を形成する。
【０１１０】
第４の層
第４の層は着色層である。幾つかの例では、第４の層は第１の層上の情報を覆い隠すように作用するが、しかし典型的には第３の層と共に擦り取られることが可能であり、下側にある第１の層上の情報を露呈する。第４の層は印刷された層であってよく、限定するものではないが、静電印刷、インクジェット印刷およびオフセットリソグラフィ印刷などの任意の適切な印刷方法によって印刷されてよい。第４の層は着色剤を含んでよく、これはシアン、マゼンタ、イエロー、ブラックおよびホワイトの着色剤から選択されてよい。
【０１１１】
幾つかの例では、第４の層は、乾式または液体静電印刷プロセスであってよい静電印刷プロセスにおいて印刷される、着色静電インクを含んでいる。着色静電インクは、シアン、マゼンタ、イエロー、ブラックおよびホワイトから選択される着色剤を含んでよい。着色静電インクは着色剤を、少なくとも固形分の５重量％、幾つかの例では少なくとも固形分の８重量％、幾つかの例では少なくとも固形分の１０重量％、幾つかの例では少なくとも固形分の１０重量％含んでよい。着色静電インクは、着色静電インク組成物とも称されてよいが、熱可塑性樹脂を含んでよく、これは透明な静電インクが含有する任意の熱可塑性樹脂と同じかまたは異なってよい。
【０１１２】
着色静電インクは、本願で記述する剥離添加剤、すなわち複数のヒドロキシル置換基を有する脂肪酸エステルおよび複数のヒドロキシル置換基を有する脂肪酸アミドから選択される成分を実質的に欠いている(例えば固形分の１重量％未満含有する)か、または欠いていてよい。
【０１１３】
幾つかの例では、第４の層の着色材料の幾つかは、第２の層上に直接に印刷されてよい。幾つかの例では、第４の層の着色材料は第３の層を越えて延伸し、それが第２の層に直接接触するようになる。
【０１１４】
幾つかの例では、着色静電インク組成物は顔料、そして剥離添加剤を除く、上述した透明静電インク組成物の全ての成分を含んでいる。
【０１１５】
スクラッチオフ構造
本開示はスクラッチオフ構造を提供するものであり、これは幾つかの例では、以下の層を順次含んでいる：
上側に情報を表示する第１の層を有する基材；
ポリマーフィルムを含み実質的に透明である第２の層；
透明静電インクを含む第３の層；
第４の層、ここで第４の層は着色されている。
【０１１６】
スクラッチオフ構造は、本願に記載の方法によって製造されてよく、また本願で各層について説明した成分を含んでよい。
【０１１７】
上記したように、図１は、第３の層および第４の層が擦り取られる前(ａ)および後(ｂ)の、スクラッチオフ構造の例の断面を概略的に示している。
【０１１８】
図２(ａ)から(ｃ)は概略的に、スクラッチオフ構造が作成され、次いで一部が擦り取られて情報が露呈される例を示している。
【０１１９】
図１ａは、スクラッチオフ構造(１００)の例の断面図を示している。スクラッチオフ構造は、上側に情報(１０１ｂ)を示している第１の層を有する基材(１０１ａ)を含んでいる。ポリマーフィルム(１０２)を含み、実質的に透明である第２の層が、上側に情報(１０１ｂ)を示している第１の層を有する基材(１０１ａ)上に配置されている。本願で記述した剥離添加剤を有する透明静電インクを含む透明な第３の層(１０３)が、少なくとも基材(１０１ａ)上に示された情報(１０１ｂ)によって占められた領域を覆って、第２の層(１０２)上に配置されている。第４の、着色された層(１０４)が第３の層(１０３)上に配置され、そして幾つかの例では、第３の層(１０３)によって覆われていない第２の層(１０２)の任意の領域上にある。第４の着色された層は、第１の層上の情報を覆い隠す。
【０１２０】
図１ｂは、スクラッチオフ部分(第３の層および第４の層)が擦り取られた後の、図１ａに示されたスクラッチオフ構造(１００)の断面図を示している。第３の層(１０３)の第２の層(１０２)に対する接着性は十分に低く、従って第３の層およびそれに接着された任意の層、例えば第４の層(１０４)は、硬貨、指の爪、または適当な物で擦るといった、摩耗を用いることによって除去可能である。第３の層(１０３)および第４の層(１０４)の除去は、基材(１０１ａ)上に示された情報(１０１ｂ)が、視認可能となることを許す。
【０１２１】
図２は概略的に、スクラッチオフ構造の例を、各層の上方から見た場合について示している。図２ａは、情報(この場合には「Ｙｏｕ ｗｉｎ：Ａ ｃａｒ(車が当たりました)」という語句)を示している第１の層を有する基材の例を描いている。図２ｂは、透明静電インクを含む第３の層が、基材上に示された情報の一部(「Ａ ｃａｒ」)を覆う丸い部分に印刷され、その上に不透明な円が印刷されて第４の着色された層の一部を形成している、スクラッチオフ構造を示している。第４の層の残りの部分は、ポリマーフィルムを含む第２の層上に直接印刷されており、背景の模様をもたらしている。幾つかの例では、この背景模様は情報を示している基材の一部を形成してよく、従って第２の層の下側にあってよい。図２ｃは、表面が擦り取られて第３の層および第４の層が部分的に第２の層から除去され、情報(「Ａ ｃａｒ」)が露呈されているスクラッチオフ構造を示している。追加的に擦り取りを行うと、第３の層およびその上側を覆う第４の層は完全に除去され、不透明な円の全部が除去される結果となる。
【実施例】
【０１２２】
以下では、静電インク組成物、スクラッチオフ構造の製造方法、スクラッチオフ構造、および本願で説明した関連する側面の例について説明する。従って、それらの例は本開示を制限するものと考えるべきではなく、本開示の静電インク組成物およびスクラッチオフ構造の例をどのように作成するかを教示するために、単に提示されたものと考えるべきである。
【０１２３】
材料
剥離添加剤(複数のヒドロキシル置換基を有する脂肪酸エステル)：
ＥｆｋａＲＭ １９２０(ＢＡＳＦ)：変性硬化ヒマシ油であり、グリセリドの形態で脂肪酸エステルの混合物を含有し、少なくともその一部はトリグリセリドである。
【０１２４】
樹脂
Ｎｕｃｒｅｌ登録商標６９９(Ｄｕｐｏｎｔ)：エチレンとメタクリル酸のコポリマーであり、名目上は１１重量％のメタクリル酸で作成されている。
ＡＣ−５１２０(Ｈｏｎｅｙｗｅｌｌ)：エチレン−アクリル酸コポリマーであり酸価は１１２〜１３０ｍｇＫＯＨ／ｇである。
【０１２５】
研磨剤
ステアリン酸アルミニウム(Sigma-Aldrich)である。
【０１２６】
キャリア液体：  
ＩｓｏｐａｒＬ(ＥＸＸＯＮから入手可能)：イソパラフィン系オイルである。
【０１２７】
チャージアジュバント：
ＶＣＡ(Sigma-Aldrichから入手可能)：ステアリン酸アルミニウムである。
【０１２８】
チャージディレクタ：
ＮＣＤ：(ｉ)天然大豆レシチン、(ｉｉ)塩基性バリウムペトロネート、および(ｉｉｉ)ドデシルベンゼンスルホン酸アミン塩を成分として有し、成分(ｉ)、(ｉｉ)および(ｉｉｉ)が６.６％：９.８：３.６％の重量比で存在する、天然チャージディレクタである。
【０１２９】
オーバープリントワニス
DigiGuard登録商標Gloss 210およびDigiGuard登録商標Ｇｌｏｓｓ  ２１５(Michelman)：水性オーバープリントワニスである。
【０１３０】
実施例１−剥離添加剤を含有する透明な液体静電インクの調製
透明なペースト(固形分２５重量％)を、Ｎｕｃｒｅｌ登録商標６９９樹脂およびＡＣ−５１２０樹脂(比率４：１)をＥｆｋａ ＲＭ １９２０(固形分の５〜２５重量％)および研磨剤(固形分の１.５重量％)とＩｓｏｐａｒ Ｌ中で混合することにより形成した。このペーストを摩砕機Ｓ０(ＵｎｉｏｎＰｒｏｃｅｓ   ＵＳＡより)中において２５℃で２４時間粉砕して、濃縮された透明なインクペーストを形成した。
【０１３１】
粉砕したペーストをＩｓｏｐａｒＬで固形分２重量％に希釈し、そしてチャージディレクタ(５〜８ｍＬのＨＰIndigo Imaging Agent(チャージディレクタが静電インク組成物の固形分の約０.１重量％から０.３重量％を構成するように))を添加して、透明な静電インクを形成した。透明な静電インクは印刷前に一晩放置した。
【０１３２】
実施例２−スクラッチオフ構造の調製
単語、文字、イメージまたはこれらの任意の組み合わせの形態にある情報を、ＨＰ Indigo 7000印刷機を使用して紙基材(３００ｇのＣｏｎｄａｔ紙)上に印刷して、情報を示している第１の層を形成した。
【０１３３】
透明なワニスであるDigiGuard登録商標Ｇｌｏｓｓ  ２１５(Michelman社より)を、ドローダウンロッド＃０(０.２ｇｓｍの層を塗布するように設計されている；米国のDiversified Enterprisesより)を使用して、第１の層を覆って塗布し、第１の層の上側を覆う第２の層を形成した。
【０１３４】
ＨＰ Indigo 7000印刷機を用いて、実施例１で調製した透明な液体静電インクを第１の層および第２の層の組み合わせ上に印刷し、第２の層の上側に第３の層を形成して、第３の層が少なくとも第１の層の情報を示している部分を覆うようにした。
【０１３５】
最後に、幾つかの着色液体静電インクを含む第４の層を、ＨＰ Indigo 7000印刷機を用いて第３の層上に印刷して不透明な層をもたらし、それを通じては紙基材上に印刷された情報を認識できないようにした。この例において、第４の層は２００％ブラック、２００％ホワイトおよび１００％マゼンタインク(ＨＰ Indigo ElectroInk登録商標４.５)を含んでいる。
【０１３６】
比較例−ワニス層なしのスクラッチオフ構造
比較用のスクラッチオフ基材を、実施例２に開示された手順に従い、第２の層、すなわちDigiGuard登録商標Ｇｌｏｓｓワニス層を省略して調製した。
【０１３７】
実施例３−イメージのスクラッチ性能と透明インク中の剥離添加剤の量との相間性
透明な静電インクのスクラッチ性能に対する、透明静電インク組成物中における剥離添加剤の量の影響を、スクラッチ試験によって調べた。
【０１３８】
試験は、Ｍｏｄｅｌ５５１剪断／スクラッチ試験装置(Ｔａｂｅｒ登録商標より)を使用することにより行った。印刷されたサンプルは試験前に８０℃で４時間にわたって乾燥して、スクラッチ用針の「すべり」を回避させた。５０ｇの圧力でスクラッチ(擦り取り)により除去された残屑の重量を測定した。
【０１３９】
実施例２および比較例において製造されたスクラッチオフ構造についてのこれらの試験の結果を図３のグラフに示す。第３の層の透明な静電インク中の剥離添加剤の量を異ならせて幾つかのスクラッチオフ構造を試験することにより、明らかな傾向が現れた；上側を覆う第４の層が同時に除去されるところの、第３の層のスクラッチ性能は、剥離添加剤の量の増加につれて増大する。剥離添加剤が約１０重量％を超えると、スクラッチ性能は横這いになり、１０〜１５重量％の剥離添加剤を有する透明静電インク組成物についてほぼ一定に保持される。
【０１４０】
図３はまた、透明静電インク組成物(第３の層)のスクラッチ性能が、第１の層の上に直接印刷された場合と比較して、ワニス(第２の層)上に印刷された場合に、著しく増大することを示している。
【０１４１】
透明な静電インクのスクラッチ性能を試験する別の方法の結果も、同等な傾向を示している。この試験では、硬貨または爪を約１５Ｎの圧力でサンプルを横切るように引き、スクラッチオフ構造から第３の層および第４の層を擦り取った。第３の層を省略した参照用サンプルであるサンプル１では、薄く部分的に切れ切れのラインが示され、その部分で硬貨／爪は第３の層および第４の層の幾らかを除去していた。第３の層の透明静電インク組成物中に５重量％の剥離添加剤が含まれていたサンプル２では、サンプル１よりも太い、第３の層および第４の層が除去されたラインが示された。最後に、第３の層の透明静電インク組成物中に１０重量％の剥離添加剤が含まれていたサンプル３では、第３の層および第４の層が除去された太いラインが示された。
【０１４２】
実施例４−スクラッチ性能に対する第２の層の被覆重量の影響
これらの試験では、試験したスクラッチオフ構造は、第３の層が省略された点を除いて実施例１と類似のものであり、すなわち第４の層である着色静電インク層は、第２の層、すなわちオーバープリントワニス上に直接印刷された。これらの試験を行った理由は、１)透明な静電インク層、すなわち第３の層を含むスクラッチオフ構造について、Ｔａｂｅｒスクラッチ試験装置を使用したスクラッチ試験は、剥離添加剤の存在に起因する滑りの影響と、低解像度という問題があること；および２)スクラッチ性能に対するワニス、すなわち第２の層の存在の影響を「分離する」ことが意図されたことである。この試験の結果は、オーバープリントワニスの量と、オーバープリントワニス上に印刷された静電インク組成物のスクラッチ性能との相間性の指標を与える。
【０１４３】
これらの試験で使用されたスクラッチオフ構造は、以下の方法によって形成された：
単語、文字、イメージまたはこれらの任意の組み合わせの形態にある情報を、ＨＰ Indigo 7000印刷機を使用して紙基材(３００ｇのＣｏｎｄａｔ紙)上に印刷して、情報を示している第１の層を形成した。
【０１４４】
水で固形分４０重量％に希釈した、透明なワニスであるDigiGuard登録商標Gloss 210(Michelman社より)を、ドローダウンロッドを使用して、第１の層を覆って塗布し、第１の層の上側を覆う第２の層を形成した。ワニスの被覆重量を異ならせるために、異なるドローダウンロッドを使用した。ドローダウンロッド(米国のDiversified Enterprisesより)＃０(０.２ｇｓｍの層を塗布するように設計されている)、＃１.５(０.４ｇｓｍの層を塗布するように設計されている)、および＃４(１.５ｇｓｍの層を塗布するように設計されている)を使用した。DigiGuard登録商標Ｇｌｏｓｓの被覆重量は、洗浄可能なプラスチックであるＰＥＴ基材を用いて、重量測定法により求めた。
【０１４５】
第３の層として透明液体静電インクは塗布されず、かくしてこれらのスクラッチオフ構造には、第３の層は存在しなかった。
【０１４６】
最後に、幾つかの着色液体静電インクを含む層を、ＨＰ Indigo 7000印刷機を用いて第２の層上に印刷して不透明な層をもたらし、それを通じては紙基材上に印刷された情報を認識できないようにした。この例において、この「第４」の層は２００％ブラック、２００％ホワイトおよび１００％マゼンタインク(ＨＰ Indigo ElectroInk登録商標４.５)を含んでいる。
【０１４７】
これらのスクラッチオフ構造は、実施例３に記載のようにして、スクラッチ性能について試験した。これらの試験結果を図４に示す。このグラフは、スクラッチ性能がワニス、すなわち第２の層の被覆重量と共に増大すること、そして約１.５ｇｓｍにおいて最適な被覆重量に達することを示している。
【０１４８】
組成物およびスクラッチオフ構造を特定の例に関連して記載してきたが、当業者は、開示された思想から逸脱することなしに、種々の修正、変更、省略、および置換を行いうることを理解するであろう。従って、この開示は以下の請求項の範囲によって限定されることが意図されている。任意の従属項の特徴(単数または複数)は、他の従属項および任意の独立項の特徴(単数または複数)と組み合わせることができる。
【図１ａ）】
2019527749.tif 000002
【図１ｂ）】
2019527749.tif 000003
【図２ａ）】
2019527749.tif 000004
【図２ｂ）】
2019527749.tif 000005
【図２ｃ）】
2019527749.tif 000006
【図３】
2019527749.tif 000007
【図４】
2019527749.tif 000008
【国際調査報告】
2019527749.tif 000009
2019527749.tif 000010